(57)【要約】  第１電極（５０３）と第２電極（５０５）と、第１電極と第２電極との間に介在する抵抗変化層（５０４）とを備え、第１電極および第２電極間に与えられる正負両極性の電気的信号によって可逆的に第１電極および第２電極間の抵抗値が変化する不揮発性記憶素子であって、抵抗変化層は、酸素不足型のハフニウム酸化物を含み、第１電極および第２電極は、異なる元素から構成され、第１電極を構成する元素の標準電極電位Ｖ１と、第２電極を構成する元素の標準電極電位Ｖ２と、ハフニウムの標準電極電位Ｖ０との関係が、Ｖ１＜Ｖ２かつＶ０＜Ｖ２を満足する、不揮発性記憶素子。
2009136467.tif 000002
【特許請求の範囲】
【請求項１】
第１電極と第２電極と、前記第１電極と前記第２電極との間に介在する抵抗変化層とを備え、前記第１電極および前記第２電極間に与えられる正負両極性の電気的信号によって可逆的に前記第１電極および前記第２電極間の抵抗値が変化する不揮発性記憶素子であって、
前記抵抗変化層は、酸素不足型のハフニウム酸化物を含み、
前記第１電極および前記第２電極は、異なる元素から構成され、
前記第１電極を構成する元素の標準電極電位Ｖ１と、前記第２電極を構成する元素の標準電極電位Ｖ２と、ハフニウムの標準電極電位Ｖ０との関係が、Ｖ１＜Ｖ２かつＶ０＜Ｖ２を満足する、不揮発性記憶素子。
【請求項２】
第１電極と第２電極と、前記第１電極と前記第２電極との間に介在する抵抗変化層とを備え、前記第１電極および前記第２電極間に与えられる正負両極性の電気的信号によって可逆的に前記第１電極および前記第２電極間の抵抗値が変化する不揮発性記憶素子において、
前記抵抗変化層は、酸素不足型のハフニウム酸化物を含み、
前記第１電極および前記第２電極は、異なる元素から構成され、
前記第１電極を構成する元素の標準電極電位Ｖ１と、前記第２電極を構成する元素の標準電極電位Ｖ２と、ハフニウムの標準電極電位Ｖ０との関係が、Ｖ１≦Ｖ０＜Ｖ２を満足することを特徴とする不揮発性記憶素子。
【請求項３】
前記第１電極は、Ａｌ、Ｔｉ、Ｈｆからなる群から選択される事を特徴とし、前記第２電極はＷ、Ｃｕ、Ｐｔからなる群から選択される事を特徴とする請求項２に記載の不揮発性記憶素子。
【請求項４】
第１電極と第２電極と、前記第１電極と前記第２電極との間に介在する抵抗変化層とを備え、前記第１電極および前記第２電極間に与えられる正負両極性の電気的信号によって可逆的に前記第１電極および前記第２電極間の抵抗値が変化する不揮発性記憶素子において、
前記抵抗変化層は、酸素不足型のハフニウム酸化物を含み、
前記第１電極および前記第２電極は、異なる元素から構成され、
前記第１電極を構成する元素の標準電極電位Ｖ１と、前記第２電極を構成する元素の標準電極電位Ｖ２と、ハフニウムの標準電極電位Ｖ０との関係が、Ｖ０＜Ｖ１＜Ｖ２を満足することを特徴とする不揮発性記憶素子。
【請求項５】
前記第１電極は、Ｗからなり、前記第２電極はＣｕ、Ｐｔからなる群から選択される事を特徴とする請求項４に記載の不揮発性記憶素子。
【請求項６】
前記酸素不足型のハフニウム酸化物がＨｆＯＸ（０．９≦ｘ≦１．６）の化学式で表されることを特徴とする請求項１〜６のいずれかに記載の不揮発性記憶素子。
【請求項７】
請求項１〜６のいずれかに記載の不揮発性記憶素子の駆動方法であって、前記正負両極性の電気的信号は、前記第１電極を基準として前記第２電極側に与えられる振幅Ｖ＋の正極性の電気的信号および振幅Ｖ−の負極性の電気的信号であり、Ｖ＋とＶ−との関係が、Ｖ−＜Ｖ＋を満足し、前記正極性の電気的信号が与えられることによって前記第１電極および前記第２電極間の抵抗値が増大し、前記負極性の電気信号が与えられることによって前記第１電極および前記第２電極間の抵抗値が減少することを特徴とする不揮発性記憶素子の駆動方法。
【請求項８】
第１電極と第２電極と、前記第１電極と前記第２電極との間に介在する抵抗変化層とを備え、前記第１電極および前記第２電極間に与えられる正負両極性の電気的信号によって可逆的に前記第１電極および前記第２電極間の抵抗値が変化し、前記抵抗変化層は、酸素不足型のハフニウム酸化物を含み、前記第１電極および前記第２電極は、異なる元素から構成され、前記第１電極を構成する元素の標準電極電位Ｖ１と、前記第２電極を構成する元素の標準電極電位Ｖ２と、ハフニウムの標準電極電位Ｖ０との関係が、Ｖ１＜Ｖ２かつＶ０＜Ｖ２を満足する、不揮発性記憶素子と、
電気的パルス印加装置とを備え、
前記電気的パルス印加装置は、正負両極性の電気的信号を前記不揮発性記憶素子に印加することで、前記不揮発性記憶素子の第１電極および第２電極間の抵抗値を可逆的に変化させるように構成されている、不揮発性記憶装置。
【請求項９】
第１電極と第２電極と、前記第１電極と前記第２電極との間に介在する抵抗変化層とを備え、前記第１電極および前記第２電極間に与えられる正負両極性の電気的信号によって可逆的に前記第１電極および前記第２電極間の抵抗値が変化し、前記抵抗変化層は、酸素不足型のハフニウム酸化物を含み、前記第１電極および前記第２電極は、異なる元素から構成され、前記第１電極を構成する元素の標準電極電位Ｖ１と、前記第２電極を構成する元素の標準電極電位Ｖ２と、ハフニウムの標準電極電位Ｖ０との関係が、Ｖ１＜Ｖ２かつＶ０＜Ｖ２を満足する、不揮発性記憶素子へのデータ書込方法であって、
正負両極性の電気的信号を前記不揮発性記憶素子の前記第１電極および前記第２電極間に印加することで、前記不揮発性記憶素子の前記第１電極および前記第２電極間の抵抗値を可逆的に変化させる、不揮発性記憶素子へのデータ書込方法。
【発明の詳細な説明】
【技術分野】
【０００１】
本発明は、不揮発性記憶素子に関し、特に、印加される電気的信号に応じて抵抗値が変化する抵抗変化型の不揮発性記憶素子、不揮発性記憶装置、および不揮発性記憶素子へのデータ書込方法に関する。
【背景技術】
【０００２】
近年、デジタル技術の進展に伴い、携帯型情報機器および情報家電などの電子機器が、より一層高機能化している。そのため、不揮発性記憶素子の大容量化、書き込み電力の低減、書き込み／読み出し時間の高速化、および長寿命化の要求が高まっている。【０００３】
こうした要求に対して、既存のフローティングゲートを用いたフラッシュメモリの微細化には限界があると言われている。そこで、最近、抵抗変化層を記憶部の材料として用いる新たな抵抗変化型の不揮発性記憶素子に注目が集まっている。【０００４】
この抵抗変化型の不揮発性記憶素子は、基本的には図１７に示したように、抵抗変化層１７０２を下部電極１７０１と上部電極１７０３でサンドイッチしたような非常に単純な構造で構成される。そして、この上下の電極間にある閾値以上の大きさの電圧を有する所定の電気的パルスを与えるだけで、抵抗が高抵抗もしくは低抵抗状態に変化する。そして、これらの異なる抵抗状態と数値を対応させ情報の記録を行うのである。抵抗変化型の不揮発性記憶素子はこのような構造上及び動作上の単純さから、さらなる微細化や低コスト化が可能であると期待されている。さらに、高抵抗と低抵抗の状態変化が１００ｎｓ以下オーダーで起こる場合もある事から、高速動作という観点からも注目を集めており、種々の提案が成されている。【０００５】
例えば、特許文献１に開示されているのは、上部電極と下部電極に電圧を印加する事で抵抗変化層１７０２内に金属イオンを出し入れして高抵抗と低抵抗状態を作り出し、情報を記録するタイプの抵抗変化型の不揮発性記憶素子である。また、特許文献２に開示されているような、抵抗変化層の結晶状態を電気パルスで変化させて抵抗状態を変化させるようなタイプの抵抗変化型メモリも知られている。【０００６】
さらに、上記に加えて、抵抗変化層１７０２に金属酸化物を使った抵抗変化型の不揮発性記憶素子に関する提案も多くなされている。このような金属酸化物を使った抵抗変化型の不揮発性記憶素子は、抵抗変化層に用いる材料で大きく２種類に分類される。一つは、特許文献３等に開示されているペロブスカイト材料（Ｐｒ（1−ｘ）ＣａＸＭｎＯ３（ＰＣＭＯ）、ＬａＳｒＭｎＯ３（ＬＳＭＯ）、ＧｄＢａＣｏｘＯｙ（ＧＢＣＯ）等）を抵抗変化層として用いた抵抗変化型の不揮発性記憶素子である。【０００７】
もう一つは、２元系の遷移金属酸化物を用いた抵抗変化型の不揮発性記憶素子である。２元系の遷移金属酸化物は、上述のペロブスカイト材料と比較しても非常に単純な組成であるため、製造時の組成制御および成膜が比較的容易である。その上、半導体製造プロセスとの整合性も比較的良好であるという利点もあり、最近、特に精力的に研究がなされている。【０００８】
例えば、特許文献４では、抵抗変化材料としてＮｉＯ、Ｖ２Ｏ５、ＺｎＯ、Ｎｂ２Ｏ５、ＴｉＯ２、ＷＯ３、ＣｏＯが開示されている。また、特許文献５や非特許文献1〜３では、Ｎｉ、Ｎｂ、Ｔｉ、Ｚｒ、Ｈｆ、Ｃｏ、Ｆｅ、Ｃｕ、Ｃｒ等の遷移金属の酸化物で、特に、酸素が化学量論的組成から不足した酸化物（以下、酸素不足型の酸化物と呼ぶ）を抵抗変化材料として使った抵抗変化素子が開示されている。【０００９】
ここで酸素不足型の酸化物をもう少し説明する。例えば、Ｎｉの場合、化学量論的組成を有する酸化物として、ＮｉＯが知られている。このＮｉＯでは、Ｏ原子とＮｉ原子が同数含まれており、酸素含有率で表現すると５０ａｔ％である。この酸素含有率５０ａｔ％よりも酸素含有率が低くなった状態の酸化物を酸素不足型の酸化物と呼ぶ。なお、この例の場合、Ｎｉの酸化物であるので、酸素不足型のＮｉ酸化物と表現できる。【００１０】
さらに、特許文献６や非特許文献２には、チッ化チタンの表面を酸化してナノメートルオーダーのチタン酸化物（ＴｉＯ２）結晶膜を形成したような構造を抵抗変化層に使う例も開示されている。【００１１】
また、抵抗変化の様式という点から見ると、上記の金属酸化物を使った不揮発性記憶素子は２種類に分類される。一つは、同一の極性の大きさの異なる電圧を有する電気パルスで抵抗変化をさせるユニポーラ型である（例えば＋１Ｖと＋２Ｖの電圧を印加して抵抗値を増減させる）。特許文献４や５に開示されている不揮発性素子がこれにあたる。もう一つは、極性の異なる電圧を有する電気パルスで抵抗変化を制御するバイポーラ型である（例えば＋１Ｖと−１Ｖの電圧を印加して抵抗値を増減させる）。このような様式の不揮発性記憶素子は、特許文献３や６に開示されている。【００１２】
さらに、抵抗変化層を挟んでいる上下の電極材料についても、例えば、特許文献５には、イリジウム（Ｉｒ）、白金（Ｐｔ）、ルテニウム（Ｒｕ）、タングステン（Ｗ）、Ｉｒ及びＲｕの酸化物、チタン（Ｔｉ）の窒化物、ポリシリコン等が開示されている。さらに、特許文献６には、Ｐｔ、Ｉｒ、オスミウム（Ｏｓ）、Ｒｕ、ロジウム（Ｒｈ）、パラジウム（Ｐｄ）、Ｔｉ、コバルト（Ｃｏ）、Ｗ等を電極材料に使用した不揮発性記憶素子が開示されている。また、特許文献７には、ニッケル（Ｎｉ）、銀（Ａｇ）、金（Ａｕ）、Ｐｔが開示され、特許文献８には、Ｐｔ、Ｉｒ、Ｒｕ、Ｉｒ酸化物、Ｒｕ酸化物が開示されている。
【特許文献１】特開２００６−４０９４６号公報
【特許文献２】特開２００４−３４９６８９号公報
【特許文献３】米国特許第６４７３３３２号明細書
【特許文献４】特開２００４−３６３６０４号公報
【特許文献５】特開２００５−３１７９７６号公報
【特許文献６】特開２００７−１８０２０２号公報
【特許文献７】特開２００７−８８３４９号公報
【特許文献８】特開２００６−３２４４４７号公報
【非特許文献１】I.G.Beaket al., Tech. Digest IEDM 2004,587頁
【非特許文献２】JapaneseJournal of Applied Physics Vol45, NO11, 2006, pp.L310-L312
【非特許文献３】A.Chenet al., Tech. Digest IEDM 2005,746頁
【発明の開示】
【発明が解決しようとする課題】
【００１３】
しかしながら、上下の電極材料の組み合わせに依存した抵抗変化現象の制御性等に関するデータについてはこれまで開示されていない。つまり、抵抗変化型の不揮発性記憶素子において、抵抗変化を実現しやすいと推察される電極の候補については、上述のように、特許文献５乃至８に開示がなされている。しかしながら、抵抗変化型の不揮発性記憶素子を組み込んだメモリ装置を製造した場合に、制御性良く抵抗変化を発生させるための好適な上下電極の材料の組み合わせについては開示されていない。【００１４】
発明者らは、上下の電極に用いる好適な材料の組み合わせを考慮せずに、不揮発性記憶素子を作製し、その電気的特性を調べた。作製したのは基本構造が図１７のような素子であり、抵抗変化層１７０２に酸素不足型のＨｆ酸化物を用い、これをＰｔからなる下部電極１７０１と、同じくＰｔからなる上部電極１７０３でサンドイッチしたような上下対称な構造とした。ここで、抵抗変化層１７０２の酸素不足型のＨｆ酸化物の酸素含有率は５６．８ａｔ％とした（ＨｆＯｘと表現した時、ｘは１.３１）。以下、この不揮発性素子を素子Ａと呼ぶ。なお、素子の名称と電極材料の関係は、下記に示す実施の形態で説明する素子も全てまとめて表２に示した。【００１５】
図１４は素子Ａに電気的パルスを加えた時の抵抗変化を示す。ここで、図１４（ａ）及び（ｂ）の横軸は下部電極１７０１と上部電極１７０３の間に加えた電気的なパルスの数であり、縦軸は抵抗値である。【００１６】
まず、図１４（ａ）は、下部電極１７０１と上部電極１７０３の間には、パルス幅が１００ｎｓｅｃで、下部電極１７０１を基準として上部電極１７０３に＋１．５Ｖと−１．２Ｖの電圧を有する電気的パルスを交互に印加した時の抵抗の測定結果である。この場合、＋１．５Ｖの電圧の電気パルスを印加する事で抵抗値は５００〜７００Ω程度となり、−１.２Ｖの電圧の電気パルスを印加した場合は、１４０Ω程度と変化していた。すなわち、上部電極１７０３に下部電極１７０１よりも高い電圧の電気パルスを加えた時に高抵抗化する変化を示した。【００１７】
次に、印加する電圧のバランスを変化させ、負の電圧を大きくした場合の結果が図１４（ｂ）である。この場合、下部電極１７０１を基準として上部電極１７０３に−１．５Ｖと＋１.２Ｖの電圧の電気的パルスを印加した。すると、−１．５Ｖの電気パルスを印加した時に、高抵抗化し、抵抗値は９００〜１２００Ω程度となり、＋１.２Ｖの電気パルスを印加した時に低抵抗化して、抵抗値は１５０Ω程度となっている。すなわち、上部電極１７０３に下部電極１７０１よりも高い電圧の電気パルスを加えた時に低抵抗化しており、図１４（ａ）のを測定した時と、正反対の動作を示した。【００１８】
上記の結果は、素子Ａのような素子が、バイポーラ型の不揮発性記憶素子の動作としては非常に不適当である事を示している。バイポーラ型の不揮発性記憶素子は、印加する電気的パルスの電圧の大きさで抵抗変化を制御しているわけではなく、極性の異なる電圧を有する電気パルスで抵抗を制御する点に特徴がある。つまり、素子に印加する電圧の大きさが多少ばらついた場合や、製造時のばらつき等の要因によって抵抗変化を起こす閾値の電圧が多少ばらついても、抵抗変化の方向性（高抵抗から低抵抗、もしくは低抵抗から高抵抗への変化の方向性）は、ばらつかない点にバイポーラ型の素子の特徴がある。しかしながら上記の素子Ａの場合は、上部電極に正の電圧を加えた時に抵抗値が増加する場合と、減少する場合が存在しており、電極に印加する電圧の極性によって抵抗値が一意に決まらないという課題がある。【００１９】
上記のような、不揮発性記憶素子が印加電圧の極性に対して、２つのモードで抵抗変化する原因を調べるため、不揮発性記憶素子のどの部分が抵抗変化を起こしているかを調べた。この目的のために作製した素子が素子Ｂである。なお、今回はＨｆと同様のメカニズムで動作していると考えられている、酸化不足型のＴａ酸化物を用いた場合の結果を示す。図１５に示したのは素子Ｂの断面の模式図である。この図のように、１００ｎｍの酸素不足型のＴａ酸化物層２０５の上下にＰｔで２つずつ、合計４つの電極２０１〜電極２０４を形成した。そして、電極２０２を基準にして電極２０１に１００ｎｓｅｃのパルス幅で＋２．０Ｖと−１．５Ｖの電圧を印加した。すると、＋２．０Ｖの電圧の電気パルスを印加した時に高抵抗化し、−１．５Ｖの電圧の電気パルスを印加した時に低抵抗化した。このように電極２０１と電極２０２の抵抗を変化させた状態で４つの電極間の抵抗値を測定した。具体的には、電極２０１と電極２０２に＋２．０Ｖを印加して電極２０１と電極２０２の間の抵抗を高抵抗化した状態で、電極２０１と電極２０３、電極２０１と電極２０４、電極２０２と電極２０３、電極２０２と電極２０４、電極２０３と電極２０４の間の抵抗値をそれぞれ測定した。次に、電極２０１と電極２０２に−１．５Ｖを印加して電極２０１と電極２０２の間の抵抗を低抵抗化した状態で、上述と同様に各電極間の抵抗値を測定した。【００２０】
以上のような測定を１０回ずつ繰り返し、各電極間の抵抗値をまとめると、表１に示すような結果が得られた。【００２１】
【表１】
2009136467.tif 000003
すなわち、電極２０１に関連した部分だけに抵抗値の変化が見られ、電極２０１が関与していない場所では、抵抗値がほとんど変化していないという結果が得られた。この事から、電極２０１と電極２０２の間に電圧を印加した時に抵抗の変化が起こっていたのは、電極２０１の近傍だけであった事が分かる。【００２２】
以上の事より、酸素不足型のＴａ酸化物を抵抗変化層に用いた抵抗変化素子で抵抗変化が生じているのは酸素不足型のＴａ酸化物層の中でも電極に近い部分だけであるといえる。また、高抵抗化を起こす時に、高い電位となっている側の電極の近傍が抵抗変化を起こしていると考えられる（この場合、高抵抗化する時、電極２０２に対して電極２０１には高電位の電圧がかかっている）。【００２３】
この現象は遷移金属の酸素不足型のＨｆ酸化物を用いた場合であっても同様であると考える。なぜならば、Ｈｆ酸化膜を抵抗変化膜に使用した不揮発性記憶素子でもＴａの場合と同様、電極に加えられた電界によって抵抗変化の現象が観測されるからである。【００２４】
以上の結果を考慮すると、素子Ａでは、上部電極１７０３と酸素不足型のＨｆ酸化物層１７０２の界面近傍で抵抗変化を起こすモード（上部電極モード）と、下部電極１７０１と酸素不足型のＨｆ酸化物層１７０２の界面近傍で抵抗変化を起こすモード（下部電極モード）の２つのモードで抵抗変化が起こっていたと考えられる。印加した電気パルスの極性と抵抗変化の方向性を考慮すると、図１４（ａ）は、上部電極モードが支配的に動作している場合であり、図１４（ｂ）は下部電極モードが支配的に動作している時の抵抗変化特性であった事も分かる。ここで、下部電極を基準として、上部電極に負極性の電圧を加えたときに高抵抗化し、正極性の電圧を加えたときに低抵抗化するようなモードをＡモードと定義し、下部電極を基準に上部電極に正極性の電圧を印加したときに高抵抗化し、負極正の電圧を加えたときに低抵抗化するようなモードをＢモードと定義する（Ａモードが下部電極モードに対応し、Ｂモードが上部電極モードに対応する。）。【００２５】
以上の結果から、抵抗変化膜を金属電極で挟んだような構造を有し、電極に印加する電圧の極性によって抵抗値が一意に決まる、理想的なバイポーラ型不揮発性記憶素子を形成するためには、上下両方の電極近傍で抵抗変化が起こるような構造を取るべきではないと考えられる。【００２６】
上記のような課題の他に、素子に繰り返し抵抗変化をさせた場合に、上部電極モードと下部電極モードの混ざりあいのような現象が、頻度は少ないが発生するという課題がある。【００２７】
図１６は、素子Ａと同様の図１７に示すような構造を有する別の素子の抵抗変化特性で
ある。すなわち、下部電極１７０１と上部電極１７０３を共にＰｔによって形成し、抵抗変化層１７０２として、酸素含有率６２ａｔ％の酸素不足型のＨｆ酸化物（ＨｆＯｘと表現した時、ｘは１.６）を用いた不揮発性記憶素子である。また、測定時に加えた電気的パルスは、下部電極１７０１を基準として上部電極１７０３を＋２．０Ｖと−１．１Ｖの電圧とし、パルスの幅は１００ｎｓｅｃとした。この図を見ると、繰返し電気パルスを印加したときの素子の低抵抗状態の抵抗がばらついているのが分かる。【００２８】
この現象は、上記のように、上部電極モードと下部電極モードの混ざり合いによって発生したと考えられる。つまり、加えた電気的パルスは、下部電極１７０１を基準として上部電極１７０３を＋２．０Ｖと−１．１Ｖの電圧としているので、素子の抵抗は、理想的には上部電極側が高抵抗と低抵抗に変化を繰り返すはずであるが、この例では、下部電極側の抵抗も変化して素子の全抵抗が不安定に変化していると考えられる。言い換えれば、下部電極と酸素不足型のＨｆ酸化物の界面の抵抗が意図せず大きく変化を起こしたため、図１６のような抵抗変化幅のふらつきが発生したと考えられる。【００２９】
以上のような抵抗変化幅のふらつきは、抵抗の大小によって情報を記憶する素子の特性としては、ふさわしくない。
【課題を解決するための手段】
【００３０】
上記目的を達成するために、本発明の不揮発性素子は、第１電極と第２電極と、前記第１電極と前記第２電極との間に介在する抵抗変化層とを備え、前記第１電極および前記第２電極間に与えられる正負両極性の電気的信号によって可逆的に前記第１電極および前記第２電極間の抵抗値が変化する不揮発性記憶素子であって、前記抵抗変化層は、酸素不足型のハフニウム酸化物を含み、前記第１電極および前記第２電極は、異なる元素から構成され、前記第１電極を構成する元素の標準電極電位Ｖ１と、前記第２電極を構成する元素の標準電極電位Ｖ２と、ハフニウムの標準電極電位Ｖ０との関係が、Ｖ１＜Ｖ２かつＶ０＜Ｖ２を満足する。【００３１】
また、ある好ましい実施形態においては、上記目的を達成するために、本発明の不揮発性素子は第１電極と第２電極と、前記第１電極と前記第２電極との間に介在する抵抗変化層とを備え、前記第１電極および前記第２電極間に与えられる正負両極性の電気的信号によって可逆的に前記第１電極および前記第２電極間の抵抗値が変化する不揮発性記憶素子において、
前記抵抗変化層は、酸素不足型のハフニウム酸化物を含み、
前記第１電極および前記第２電極は、異なる元素から構成され、
前記第１電極を構成する元素の標準電極電位Ｖ１と、前記第２電極を構成する元素の標準電極電位Ｖ２と、ハフニウムの標準電極電位Ｖ０との関係が、Ｖ１≦Ｖ０＜Ｖ２を満足することを特徴とする。【００３２】
また、ある好ましい実施形態においては、前記第１電極は、Ａｌ、Ｔｉ、Ｈｆからなる群から選択される事を特徴とし、前記第２電極はＷ、Ｃｕ、Ｐｔからなる群から選択されてもよい。【００３３】
また、ある好ましい実施形態においては、第１電極と第２電極と、前記第１電極と前記第２電極との間に介在する抵抗変化層とを備え、前記第１電極および前記第２電極間に与えられる電気的信号によって可逆的に前記第１電極および前記第２電極間の抵抗値が変化する不揮発性記憶素子において、
前記抵抗変化層は、酸素不足型のハフニウム酸化物を含み、
前記第１電極および前記第２電極は、異なる元素から構成され、
前記第１電極を構成する元素の標準電極電位Ｖ１と、前記第２電極を構成する元素の標準電極電位Ｖ２と、ハフニウムの標準電極電位Ｖ０との関係が、Ｖ０＜Ｖ１＜Ｖ２を満足することを特徴とする。【００３４】
またある好ましい実施形態においては前記第１電極は、Ｗからなり、前記第２電極はＣｕ、Ｐｔからなる群から選択される事を特徴とする。【００３５】
また、ある好ましい実施形態においては、前記酸素不足型のハフニウム酸化物がＨｆＯＸ（０．９≦ｘ≦１．６）の化学式で表されることを特徴とする。【００３６】
また本発明の不揮発性記憶素子の駆動方法は、前記のいずれかに記載の不揮発性記憶素子の駆動方法であって、前記正負両極性の電気的信号は、前記第１電極を基準として前記第２電極側に与えられる振幅Ｖ＋の正極性の電気的信号および振幅Ｖ−の負極性の電気的信号であり、Ｖ＋とＶ−との関係が、Ｖ−＜Ｖ＋を満足し、前記正極性の電気的信号が与えられることによって前記第１電極および前記第２電極間の抵抗値が増大し、前記負極性の電気信号が与えられることによって前記第１電極および前記第２電極間の抵抗値が減少することを特徴とする不揮発性記憶素子の駆動方法である。【００３７】
また、本発明の不揮発性記憶装置は、上記不揮発性記憶素子と、電気的パルス印加装置とを備え、前記電気的パルス印加装置は、正負両極性の電気的信号を前記不揮発性記憶素子に印加することで、前記不揮発性記憶素子の第１電極および第２電極間の抵抗値を可逆的に変化させるように構成されている。【００３８】
また、本発明の不揮発性記憶素子へのデータ書込方法は、上記不揮発性記憶素子へのデータ書込方法であって、正負両極性の電気的信号を前記不揮発性記憶素子の前記第１電極および前記第２電極間に印加することで、前記不揮発性記憶素子の前記第１電極および前記第２電極間の抵抗値を可逆的に変化させる。【００３９】
本発明の上記目的、他の目的、特徴、及び利点は、添付図面参照の下、以下の好適な実施態様の詳細な説明から明らかにされる。
【発明の効果】
【００４０】
本発明によれば、可逆的に安定した書き換え特性を有する不揮発性記憶素子並びにその不揮発性記憶素子を用いた不揮発性記憶装置が得られる。
【図面の簡単な説明】
【００４１】
【図１】図１は、本発明の実施の形態に係る不揮発性記憶素子構成を示す断面図である。
【図２】図２は、不揮発性記憶素子の抵抗値と電気パルス印加回数との関係を示す図である。
【図３】図３は、本発明の実施の形態に係る不揮発性記憶素子の抵抗値と電気パルス印加回数との関係を示す図である。
【図４】図４は、本発明の実施の形態に係る不揮発性記憶素子の抵抗値と電気パルス印加回数との関係を示す図である。
【図５】図５は、本発明の実施の形態に係る不揮発性記憶素子の抵抗値と電気パルス印加回数との関係を示す図である。
【図６】図６は、本発明の実施の形態に係る不揮発性記憶素子の抵抗値と電気パルス印加回数との関係を示す図である。
【図７】図７は、本発明の実施の形態に係る不揮発性記憶素子の抵抗値と電気パルス印加回数との関係を示す図である。
【図８】図８は、本発明の実施の形態に係る不揮発性記憶素子の抵抗値と電気パルス印加回数との関係を示す図である。
【図９】図９は、本発明の実施の形態に係る不揮発性記憶素子の抵抗値と電気パルス印加回数との関係を示す図である。
【図１０】図１０は、Ａモード、Ｂモードの抵抗変化の結果をまとめた図である。
【図１１】図１１は、想定される抵抗変化のメカニズムを示す図である。
【図１２】図１２は、想定される抵抗変化のメカニズムを示す図である。
【図１３】図１３は、作製したＨｆ酸化物層の組成をラザフォード後方散乱法（ＲＢＳ法）によって解析した結果を示す図である。
【図１４】図１４は、不揮発性記憶素子の抵抗値と電気パルス印加回数との関係を示す図である。
【図１５】図１５は、素子Ｂの断面の模式図である。
【図１６】図１６は、不揮発性記憶素子の抵抗値と電気パルス印加回数との関係を示す図である。
【図１７】図１７は、不揮発性記憶素子の基本構造を示す図である。
【符号の説明】
【００４２】
２００    素子Ｂ
２０１，２０２，２０３，２０４    電極
２０５    Ｔａ酸化物層
５００    抵抗変化素子
５０１    単結晶シリコン基板
５０２    酸化物層
５０３，１５０１，１６０１    上部電極
５０４，１５０２，１６０２    Ｈｆ酸化物層
５０５，１５０３，１６０３    下部電極
５０６    素子領域
１５０４，１６０４    酸素イオン
１７０１    下部電極層
１７０２    抵抗変化膜
１７０３    上部電極
【発明を実施するための最良の形態】
【００４３】
以下、本発明の実施の形態を、図面を参照して詳しく説明する。なお、図中同一または相当部分には同一の符号を付しその説明は省略する場合がある。【００４４】
（実施の形態）
上述のように、酸素不足型のＨｆ酸化物を使ったバイポーラ動作する抵抗変化型の不揮発性記憶素子では、上下のどちらかの電極近傍でのみ抵抗変化が起こりやすいような動作が望ましい。もし、抵抗変化現象が電極材料によって変化するならば、抵抗が変化しやすい電極材料と抵抗が変化しにくい電極材料で酸素不足型のＨｆ酸化物を挟んだような構造を作れば良い。本実施の形態では、この点を検証した結果について説明する。【００４５】
なお、この検証結果を説明する前に、酸素不足型のＨｆ酸化物層の形成方法や、酸素含有率の好適な範囲を説明する。その後、抵抗変化の起こりやすさが電極材料に依存するかどうかの確認を行うため、Ａｌ、Ｔｉ、Ｔａ、Ｗ、Ｃｕ、Ｐｔからなる電極でＨｆＯｘ層を挟んだ構造を形成し、電気パルスによる抵抗変化現象の様子を調べた結果について述べる。そして最後に、動作しやすい電極材料と動作しにくい電極材料で酸素不足型のＨｆ酸化物を挟み込んだ構造の抵抗変化素子の抵抗変化の測定結果について述べる。【００４６】
［スパッタリング時の酸素流量比とＨｆ酸化物層の酸素含有率との関係］
まず、本実施の形態における酸素不足型のＨｆ酸化物層の作製条件及び酸素含有率の解析結果について述べる。酸素不足型のＨｆ酸化物層は、Ｈｆターゲットを（アルゴン）ＡｒとＯ２ガス雰囲気中でスパッタリングする、いわゆる、反応性スパッタリングで作製した。本実施の形態での具体的な酸素不足型のＨｆ酸化物の作製方法は次の通りである。【００４７】
まずスパッタリング装置内に基板を設置し、スパッタリング装置内を３×１０−５Ｐａ程度まで真空引きする。Ｈｆをターゲットとして、パワーを３００Ｗ、アルゴンガスと酸素ガスとをあわせた全ガス圧力を０．９Ｐａ、基板の設定温度を３０℃にし、スパッタリングを行った。ここでは、Ａｒガスに対するＯ２ガスの流量比を２％から４．２％まで変化させた。まずは、組成を調べる事が目的であるため、基板としては、Ｓｉ上にＳｉＯ２を２００ｎｍ堆積したものを用い、Ｈｆ酸化物層の膜厚は約５０ｎｍになるようにスパッタリング時間を調整した。このようにして作製したＨｆ酸化物層の組成をラザフォード後方散乱法（ＲＢＳ法）によって解析した結果を図１３に示す。この図から、酸素流量比を２％から４．２％に変化させた場合、Ｈｆ酸化物層中の酸素含有率は約３７．７ａｔ％（ＨｆＯ０．６）から約６９．４ａｔ％（ＨｆＯ２．３）へと変化していることが分かる。以上の結果より、Ｈｆ酸化物層中の酸素含有率を酸素流量比によって制御可能である事と、Ｈｆの化学量論的な酸化物であるＨｆＯ２（ＨｆＯ２）の酸素含有率６６．７ａｔ％よりも酸素が不足している、酸素不足型のＨｆ酸化物から酸素が過剰に含有されていると思われるＨｆ酸化物までが形成されている事が明らかとなった。【００４８】
なお、本実施の形態では、Ｈｆ酸化物層の解析にラザフォード後方散乱法（ＲＢＳ）を利用したが、オージェ電子分光法（ＡＥＳ）、蛍光Ｘ線分析法（ＸＰＳ）、電子線マイクロアナリシス法（ＥＰＭＡ）等の機器分析手法も利用可能である。【００４９】
［酸素不足型のＨｆ酸化物層の抵抗変化特性］
以上のように作製した酸素不足型のＨｆ酸化物のうち、どの程度の酸素含有率を有する酸素不足型のＨｆ酸化物が抵抗変化を示すのかを調べた。ここで酸素不足型のＨｆ酸化物層を挟む電極の材料として用いたのは、上下の電極ともにＰｔである。上下にＰｔを用いた場合は、上述のように、バイポーラ型の抵抗変化型の不揮発性素子としては不適当である。しかしながら、Ｐｔは後述するように、抵抗変化を非常に示しやすい電極材料であり、ある酸素含有率を有する酸素不足型のＨｆ酸化物が抵抗変化を示すか否かの判定を行うには最も好適な材料である。【００５０】
以上のような理由から、図１のような不揮発性記憶素子５００を形成した。すなわち、単結晶シリコン基板５０１上に、厚さ２００ｎｍの酸化物層５０２を熱酸化法により形成し、下部電極層５０３としての厚さ１００ｎｍのＰｔ薄膜を、スパッタリング法により酸化物層５０２上に形成した。その後、Ｈｆをターゲットとして、反応性スパッタリングによって酸素不足型のＨｆ酸化物層５０４を形成した。本実施の形態で検討した範囲では、上記の分析試料と同様に、酸素ガスの流量比を、２％から４．２％まで変化させて不揮発性記憶素子を作製した。酸素不足型のＨｆ酸化物層５０４の膜厚は３０ｎｍとした。【００５１】
その後、酸素不足型のＨｆ酸化物層５０４の上に、上部電極層５０５としての厚さ１５０ｎｍのＰｔ薄膜をスパッタ法により堆積した。【００５２】
最後にフォトリソグラフィー工程とドライエッチング工程によって、素子領域５０６を形成した。なお、素子領域５０６は、直径が３μｍの円形パターンである。【００５３】
以上のように作製した不揮発性記憶素子の抵抗変化現象を測定した。その結果、図１３のα点（酸素流量比約２．７％、酸素含有率約４６．６ａｔ％）からβ点（酸素流量比約３．３％、酸素含有率約６２ａｔ％）のＨｆ酸化膜を使った不揮発性記憶素子では、高抵抗値が低抵抗値の４倍以上と良好であった。  図２（ａ）と（ｂ）は、それぞれ、α点およびβ点の酸素含有率を有するＨｆ酸化物層を使った不揮発性記憶素子についてのパルス印加回数に対する抵抗変化特性を測定した結果である。α点の測定時に加えた電圧は下部電極を基準にして上部電極に１００ｎｓのパルス幅で＋３．５Ｖと−５Ｖ、β点の測定時に加えた電圧は下部電極を基準として上部電極に１００ｎｓのパルス幅で＋１．０Ｖと−１．３Ｖである。またこれらは共にＡモード動作であった。【００５４】
図２（ａ）および図２（ｂ）によれば、α点及びβ点の酸素含有率を有するＨｆ酸化物層を使った素子では、共に、高抵抗値が低抵抗値の４倍以上と良好であることが判る。従って、酸素含有率が４６．６〜６２ａｔ％の組成範囲、即ち抵抗変化層をＨｆＯｘと表記した場合におけるｘの範囲が０．９≦ｘ≦１．６の範囲がより適切な抵抗変化層の範囲であると言える（酸素含有率＝４６．６ａｔ％がｘ＝０．９に、酸素含有率＝６２ａｔ％がｘ＝１．６にそれぞれ対応）。なお、ＲＢＳ法による組成分析では、酸素含有量の分析値は±５ａｔ％程度の精度である。従って、前記ｘの組成範囲もこの精度に起因する測定誤差を含んでおり、実際には、酸素含有率が４２〜６７ａｔ％の組成範囲までこの適切な組成範囲である可能性がある。【００５５】
組成をＨｆＯｘ（０．９≦ｘ≦１．６）とし、電圧がＶ−＜Ｖ＋の関係を満たすように駆動（バイポーラ駆動）することで、高速に動作（１００ｎｓ程度のパルス幅で駆動）することが可能となる。【００５６】
[上下の電極材料を変化させた抵抗変化素子の抵抗変化]
次に、抵抗変化の起こりやすさが、電極材料に依存するかどうかの確認を行うため、Ｗからなる下部電極５０３とＡｌ、Ｔｉ、Ｔａ、Ｗ、Ｃｕ、Ｐｔから成る上部電極５０５で酸素不足型のＨｆ酸化物層５０４を挟んだ構造を作製し、電気パルスによる抵抗変化の様子を調べた結果について説明する。使用した酸素不足型のＨｆ酸化物の酸素含有率は、好適な酸素含有率の範囲で上限に近い６１ａｔ％（ＨｆＯ１．５６）とした。素子の形成方法は、Ｈｆ酸化物の成膜方法は上記とほぼ同じであるが、Ａｌ、Ｔｉ、Ｔａ、Ｗ、Ｃｕ、ＰｔはＨｆ酸化物を形成後、一旦大気中に出し、別のスパッタ装置でスパッタリング法によって堆積した。【００５７】
【表２】
2009136467.tif 000004
作製した試料Ｃ〜Ｉと下部電極、上部電極の関係を表２に示す。【００５８】
上記の試料Ｃ〜Ｉを所定の振幅でパルス幅１００ｎｓｅｃの電気パルスを与えてＢモードおよびＡモードで抵抗変化させた。Ｂモード、Ａモードどちらの場合においても、一部の抵抗変化しにくい場合を除き、高抵抗化させるための電圧の振幅が低抵抗化させるための電圧の振幅よりも大きくなった。【００５９】
図３〜９にＣ〜Ｉの各試料に対して、Ｂモード、Ａモードで正負の極性の電気パルスを交互に印加したときの抵抗変化素子の抵抗値の変化の様子を示す。それぞれの図において（ａ）はＡモードでの、（ｂ）はＢモードでの測定結果を示す。【００６０】
まず、図３（ａ）、（ｂ）の上部電極にＡｌを用いた試料Ｃ、図４（ａ）、（ｂ）の上部電極にＴｉを用いた試料Ｄ、図５（ａ）、（ｂ）の上部電極にＨｆを用いた試料Ｅの結果を見ると、Ａモードでは比較的安定して、１桁前後の変化幅で抵抗変化が生じているが、Ｂモードではほとんど抵抗変化しないあるいはまったく抵抗変化しないのが分かる。以上の結果から、上部電極が、Ａｌ、Ｔｉ、Ｈｆで、下部電極がＷの場合、上部電極側では抵抗変化が生じず、下部電極側でのみ抵抗変化が生じているといえる。【００６１】
次に、図６（ａ）、（ｂ）の上部電極にＴａを用いた試料Ｆでは、Ａモードでは比較的安定して、大きな幅で抵抗変化が生じているが、Ｂモードでは、最初わずかであるがＢモードの抵抗変化が見られたがパルス数とともにその変化幅が減少していき、ほとんど抵抗変化を示さなくなった。以上の結果から、上部電極が、Ｔａで、下部電極がＷの場合、上部電極側では抵抗変化幅が小さく、繰り返しとともに抵抗変化が生じにくくなるが、下部電極側では安定した抵抗変化が生じているといえる。【００６２】
図７（ａ）、（ｂ）の上部電極にＷを用いた試料Ｇでは、Ｂモード、Ａモード共に比較的安定した抵抗変化が生じた。【００６３】
次に、図８（ａ）、（ｂ）の上部電極にＣｕを用いた試料Ｈ、図９（ａ）、（ｂ）の上部電極にＰｔを用いた試料Ｉでは、Ｂモードでは比較的安定して、１桁前後の変化幅で抵抗変化が生じているが、Ａモードではやや不安定で変化幅が小さな抵抗変化を示すのが分かる。以上の結果から、上部電極が、Ｃｕ、Ｐｔで、下部電極がＷの場合、上部電極側では比較的安定した抵抗変化が生じるが、下部電極側では不安定な抵抗変化が生じているといえる。【００６４】
次に上記結果についての考察を行う。まず上部電極５０５の近傍での抵抗を起こさせる（Ｂモード）事を目的に、電圧を印加した図３〜図９の（ｂ）の結果について考察する。これらの結果から分かることは、酸素不足型のＨｆ酸化物を用いた不揮発性記憶素子では、抵抗変化現象が生じやすい（動作しやすい）材料と、生じにくい（動作しにくい）材料が存在すると言う事である。すなわち、少なくとも、Ｐｔ、Ｃｕ、Ｗを電極に用いた場合は抵抗変化が起こりやすくＡｌ、Ｔｉ、Ｈｆを電極に用いた場合、抵抗変化は起こりにくいのは明らかである。これらの材料は、本質的に抵抗変化が生じにくい性質を持っていると考えられる。【００６５】
次に図３〜図６の結果について考察する。図３〜図６では上部電極が抵抗変化が起こりにくい材料（Ａｌ、Ｔｉ、Ｈｆ、Ｔａ）で、下部電極が抵抗変化の起こりやすい材料（Ｗ）となっている。図３〜図６の（ａ）の結果は上部電極をＡｌ、Ｔｉ、Ｈｆ、Ｔａとした場合、抵抗変化現象が非常に安定して発生しているのが見て取れる。図３〜図６の（ｂ）の結果を参照すると、Ｂモードではほとんど抵抗変化が起きていないといえる。これは、片側の電極近傍だけで抵抗変化を起こすバイポーラ動作する抵抗変化型の不揮発性記憶素子の理想的な動作を示しているといえる。なお、図３〜図６の（ａ）の例では動作する側の電極としてＷを用いているが、これに限られるものではなく、Ｃｕや、Ｐｔなど、抵抗変化が起こりやすい電極を用いた場合にも同様の結果が期待される。【００６６】
以上の事から、抵抗変化現象を起こしやすい電極と、抵抗変化現象を起こしにくい電極で抵抗変化膜を挟んだ構造を形成する事で、意図した片側の電極側で抵抗変化させることができるため、上部電極モード、下部電極モードとが混ざり合わない安定したバイポーラ動作を示す抵抗変化型の不揮発性記憶素子が作製可能である事が分かった。また、印加電圧と抵抗値の関係は、抵抗変化を起こしやすい電極に正の電圧の電気パルスを印加した時に、抵抗値が高くなり、負の電圧の電気パルスを印加した時に抵抗値が低くなるような動作を示した。【００６７】
次に、抵抗変化自体の起こるメカニズムと、抵抗変化の起こりやすさの材料依存性について若干の考察を行う。図１０（ａ）、（ｂ）は、それぞれＡモード、Ｂモードの抵抗変化の結果をまとめたものである。横軸は電極材料、縦軸には標準電極電位をプロットしてある。図中の○は抵抗変化が起こりやすかった事を意味し、△は変化の割合が小さいものの抵抗変化が起こった事を意味し、×は抵抗変化が起こらなかった事を意味する。図１０（ｂ）図を見ると、抵抗変化膜の構成元素であるＨｆよりも標準電極電位が高い材料では抵抗変化が起こっており、低い材料では抵抗変化が起こりにくくなっている事が分かる。そして、標準電極電位の差が大きいほど抵抗変化が起こりやすく、差が小さくなるにつれて、抵抗変化が起こりにくくなっているのが分かる。一般に標準電極電位は、酸化のされ易さの一つの指標であり、この値が大きければ酸化されにくく、小さければ酸化されやすい事を意味する。この事から酸化のされやすさが抵抗変化現象のメカニズムに大きな役割を果たしているのではないかと推測される。【００６８】
以上の結果をもとに、抵抗変化のメカニズムを考える。まず、抵抗変化が起こり易い材料（標準電極電位が大きく酸化されにくい材料）によって上部電極が構成されている場合について、図１１を使って説明する。図１１（ａ）のように、下部電極１５０１と、酸素不足型のＨｆ酸化物層１５０２と、Ｈｆよりも酸化されにくい材料によって構成されている上部電極１５０３からなる抵抗変化素子に、下部電極１５０１に対して高い電圧を上部電極１５０３に印加した場合、酸素不足型のＨｆ酸化物中の酸素原子がイオンとなって、電界によって移動し、上部電極１５０３の界面近傍に集まる。しかし、上部電極１５０３を構成する金属はＨｆに比べて酸化されにくいので、酸素イオン１５０４は酸素不足型のＨｆ酸化物１５０２と上部電極１５０３の界面に滞留した状態になり、界面付近でＨｆと結合し、酸素濃度の高い酸素不足型のＨｆ酸化物を形成する。この事によって素子は高抵抗化する。次に、図１１（ｂ）のように、下部電極１５０１に高い電圧を印加した場合、酸素原子は再び酸素イオンとなって、酸素不足型のＨｆ酸化物１５０２の内部に戻ってゆく。これにより、低抵抗化が起っていると考えられる。【００６９】
次に、Ｈｆよりも酸化されやすい材料によって上部電極が構成されている場合について説明したのが図１２である。図１２のように下部電極１６０１と、酸素不足型のＨｆ酸化物層１６０２と、Ｈｆよりも酸化され易い材料によって構成されている上部電極１６０３からなる抵抗変化素子に、下部電極１６０１に対して高い電圧を上部電極１６０３に印加した場合、酸素不足型のＨｆ酸化物中の酸素原子がイオンとなって電界によって移動し、上部電極１６０３の界面近傍に集まる。この場合、上部電極１６０３はＨｆよりも酸化されやすいので、酸素イオン１６０４は上部電極１６０３の内部に吸いとられて、上部電極１６０３を形成している材料と結合を起こす。この場合、図１１とは異なり、酸素不足型のＨｆ酸化物１６０２と上部電極１６０３の界面に高抵抗層が形成されず、さらに上部電極１６０３を構成する元素の数に対して酸素イオンの数は少ないために、抵抗値はほとんど上昇しない。逆に、図１２（ｂ）のように、下部電極１６０１に高い電圧を印加した場合、上部電極１６０３に吸い取られた酸素は、上部電極材との結合がより安定であるため、酸素不足型のＨｆ酸化物１６０２の中には戻りにくく、抵抗値は大きくは変化しないと考えられる。【００７０】
もし、図１１及び１２において、上部電極を構成する材料の酸化のされやすさがＨｆと同程度の場合、上記の２つの例の中間的な変化が生じ、微弱な抵抗変化が生じると考えられる。【００７１】
以上の結果から分かるように、酸素不足型のＨｆ酸化物を抵抗変化膜に使用した不揮発性記憶素子では、上部と下部で異なる標準電極電位の有する材料を用いれば良い。これにより、片側の電極近傍で優勢に抵抗変化が起こって、理想的なバイポーラ型の抵抗変化を実現できる。さらに、上部電極モードと下部電極モードの混ざり合いも起こらず、安定した抵抗変化動作が可能となる。より好適には、一方の電極材料には、Ｈｆの標準電極電位よりも大きく、かつ差の大きな材料を用い、もう一方の電極材料には、Ｈｆの標準電極電位よりも大きく差の小さな材料を用いれば良い。さらにより好適には、一方の電極材料には、Ｈｆの標準電極電位よりも大きな材料も用い、もう一方の電極材料には、Ｈｆの標準電極電位以下の材料を用いればよい。【００７２】
また、上記のメカニズムからも明らかなように、抵抗変化を起こしやすい電極に正の電圧の電気パルスを印加した時に、抵抗値が高くなり、負の電圧の電気パルスを印加した時に抵抗値が低くなるような動作を示す。【００７３】
なお、上述の不揮発性記憶素子は、抵抗変化膜が酸素不足型のＨｆ酸化物で構成されているが、抵抗変化膜の全体が酸素不足型のＨｆ酸化物で構成されている必要はない。主たる抵抗変化材料が酸素不足型のＨｆ酸化物であればよい。すなわち、不揮発性記憶素子は、抵抗変化膜が酸素不足型のＨｆ酸化物を含んでいればよい。ただし、この酸素不足型のＨｆ酸化物が前記抵抗変化に寄与するのが好ましい。別の言い方をすれば、抵抗変化膜は、酸素不足型のＨｆ酸化物の抵抗変化特性を損なわない程度に、不純物や他の物質を含んでいてもよい。参考までに文献および技術常識について以下説明する。【００７４】
（抵抗変化素子に対してドーピングを行う技術常識）
１．国際公開２００５／１１７０２１（出願人：ＵＮＩＴＹ）
文献１には、不揮発性プログラマブルメモリにおいて、ペロブスカイト構造の遷移金属酸化物を抵抗変化層として用いた例が記載されており（段落０１６５）、その段落０１７２には次の記載がある。【００７５】
「更に、空孔（陰イオンにしろ、陽イオンにしろ）は、電荷トラップを形成するように機能することもできる。空孔によって生じる電荷の不均衡は、ドーパントの計画的追加を補うメカニズムと同じメカニズムによって補うことができる。したがって、酸素空孔１つあたりを２つのＣｒ原子によって補うと、自由キャリアは生じないが、もし完全に補えるだけのＣｒが存在しない場合は、酸素空孔によって自由電子が生じる。」（特表2007-536680の段落0175）
すなわち、同文献に記載されているペロブスカイト構造は、本願発明のＨｆ酸化物のような２元素からなる遷移金属酸化物とは異なるが、本願と同様に、酸素欠損（酸素空孔）のメカニズムを利用した遷移金属酸化物からなる抵抗変化材料が記載されている点で共通する。【００７６】
同文献の段落０１９９には次の記載がある。【００７７】
「具体的な１つの態様では、ドーピングによって抵抗率を変化させる。例えば、電気的パルスの印加は、抵抗率を高い値から低い値へと、または低い値から高い値へと可逆的に変化させるが、材料に対するドーピングは、このような高い値と低い値との差の大きさを加減することができる。」（特表2007-536680の段落0202）
すなわち、抵抗変化特性を有する遷移金属酸化物に対して、さらにドーピングを行うことにより、抵抗値の高い値と低い値の差の大きさを調整できることが記載されている。【００７８】
また、同文献の段落０２００及び段落０２０１には、次の記載がある。【００７９】
「もう１つの態様では、ドーピングによって電荷トラップの量または大きさを変化させる、または電荷トラップの電子捕獲能力を加減することによって、メモリプラグのデータ保持能力を向上させる。すなわち、ドーピングは、メモリの動作中に電子がメモリプラグを通り抜けて電荷トラップを残留させる動きを促進すると考えられる。もう１つの態様では、ドーピングによって抵抗の温度感受性を更に低下させる。もう１つの態様では、ドーピングによって磁場依存性を低下させる。」（特表2007-536680の段落0203及び段落0204）
ここにも、抵抗変化特性を有する遷移金属酸化物に対して、さらにドーピングを行うことにより、基本的な抵抗変化特性とは異なる他の特性が改善されることが記載されている。【００８０】
２．特表２００２−５３７６２７（出願人：ＩＢＭ）
文献２には、不揮発性メモリ等の半導体メモリにおいて、ペロブスカイトや関連化合物を抵抗変化層として用いた例が記載されている（段落００１６、段落００１７）。この関連化合物の具体例として、段落００２７において「ｘ＝１、ｙ＝１、ｚ＝１と、指数ｘまたはｙが０のいずれかにより定義される指数ｘ、ｙ、ｚの組み合わせは、ＢｅＯ、ＭｇＯ、ＢａＯ、ＣａＯ、．．．ＮｉＯ、ＭｎＯ、ＣｏＯ、ＺｎＯのような典型的物質を示す。或いは・・・（中略）・・・ｎ＝１で指数ｘまたはｙが０のいずれかにより定義される指数ｘ、ｙ、ｚの組み合わせは、ＴｉＯ２、ＶＯ２、ＭｎＯ２、ＧｅＯ２、ＰｒＯ２、ＳｎＯ２のような物質を示す。Ｎ＝２のときは、Ａｌ２Ｏ３、Ｃｅ２Ｏ２、Ｎｄ２Ｏ３、Ｔｉ２Ｏ３、Ｓｃ２Ｏ３、Ｌａ２Ｏ３のような物質を示す。または、・・・(中略)・・・Ｎｂ２Ｏ５、Ｔａ２Ｏ５等のような典型的物質を示す。」と記載されている。【００８１】
すなわち、同文献には、ペロブスカイト構造だけでなく、本願発明と同様に２元素からなる遷移金属酸化物を用いた抵抗変化素子が記載されている。【００８２】
また、同文献の段落００１７には次の記載がある。【００８３】
「マイクロ電子デバイスは、電極間に、化合物Ａx、Ｂy、及び酸素Ｏzを含む物質から形成された、切り替え可能なオーミック抵抗のある領域が含まれるように設計することができる。領域のオーミック抵抗は、異なる電圧パルスを印加することによって、異なる状態間で反転スイッチングが可能である。異なる電圧パルスは対応する異なる状態につながる。物質のドーパント量が適切であれば、スイッチングが改良され、よってマイクロ電子デバイスを制御できるようになり信頼性が得られる。」
すなわち、本来の抵抗変化特性に対して、ドーピングを適切に行うことで、スイッチングが改良されることが記載されている。なお、ここでいう「化合物Ａx、Ｂy、及び酸素Ｏzを含む物質」には上記段落００２７の記載を参酌すれば、２元素からなる遷移金属酸化物を含むものである。この文献には、２元素からなる遷移金属酸化物を用いた抵抗変化素子において、ドーピングを適切に行うことで、スイッチングが改良されることが記載されていることになる。【００８４】
３．特開２００６−２７９０４２号公報（出願人：三星電子）
文献３には、電圧によって可逆的に互いに異なる二つの抵抗状態がスイッチングできる抵抗メモリ要素を含む不揮発性メモリが記載されており（段落０００２）、さらに段落００２６には次の記載がある。【００８５】
「例えば、抵抗メモリ要素がＭＯｘとして表示される際、金属ＭがＮｉ、Ｃｏ、ＺｎまたはＣｕである際、酸素原子Ｏの組成比を示すｘは０．５乃至０．９９の範囲を有する（０．５≦ｘ≦０．９９）。これとは異なり、前記金属ＭがＨｆ、Ｚｒ、ＴｉまたはＣｒである際、酸素原子Ｏの組成比を示すｘは１．０乃至１．９８範囲を有する（１．０≦ｘ≦１．９８）。そして前記金属ＭがＦｅである際、酸素原子Ｏの組成比を示すｘは０．７５乃至１．４８５の範囲を、前記金属ＭがＮｂである際、酸素原子Ｏの組成比を示すｘは１．２５乃至２．４７５の範囲を有する。」
すなわち、本願発明と同様に、酸素欠損を有する２元素からなる遷移金属酸化物を用いた抵抗変化素子が記載されている。【００８６】
さらに段落００１６には次の記載がある。【００８７】
「前記遷移金属酸化物もリチウム、カルシウム、またはランタンのような不純物を含むことができる。」
すなわち、本願発明と同様の酸素欠損を有しかつ２元素からなる遷移金属酸化物を用いた抵抗変化素子に対して、不純物を混ぜる場合もあることを示している。【００８８】
この文献３の記載についてさらに詳しく検討する。【００８９】
上記記載によれば抵抗メモリ要素を構成する材料として、Ｆｅ３Ｏ４が含まれているが（X=1.33）、このＦｅ３Ｏ４（四酸化三鉄）は、理化学辞典（第四版、岩波書店  1987）の記載によれば下記の特長がある。
1）結晶構造  →  逆スピネル構造（ペロブスカイト構造とは異なる。）
2）比抵抗    →  4×10-3Ωｃｍ（室温で半導体的であり、絶縁体とは言えない。）
金属鉄の比抵抗は9.71×10-6Ωcm。従って、Ｆｅ３Ｏ４の比抵抗は金属Feの1/400に相当する。【００９０】
すなわち、文献３の記載と理化学辞典の記載によれば、それ自体が絶縁体でなく導電性を有する非ペロブスカイト構造の（２元素からなる）遷移金属酸化物が抵抗変化特性を有していることを示しており、これらの点は本願発明と共通する。
先に示した文献１には、ペロブスカイト構造の遷移金属酸化物を用いる例が記載されており、その点で本願発明と相違する。しかしながら文献２や文献３においては、非ペロブスカイト構造であり抵抗変化特性を示す導電性遷移金属酸化物においても、さらに不純物を添加して抵抗変化素子として用いることが開示されている。【００９１】
４．特開２００６−１６５５５３号公報（出願人：三星電子）
文献４には、不揮発性特性を有する相変化メモリに関する発明が記載されており（段落０００３）、さらに段落００１６には次の記載がある。【００９２】
「以上のように記述された本発明の実施例で、前記相変化物質は、複数の抵抗状態を有する転移金属酸化物から形成されてもよい。例えば、前記相変化物質は、ＮｉＯ、ＴｉＯ２、ＨｆＯ、Ｎｂ２Ｏ５、ＺｎＯ、ＷＯ３及びＣｏＯ、またはＧＳＴ（Ｇｅ２Ｓｂ２Ｔｅ５）、またはＰＣＭＯ（ＰｒｘＣａ１−ｘＭｎＯ３）からなる群から選択された少なくとも何れか一つの物質から形成されてもよい。」
すなわち、本願発明、さらに文献２や文献３と同様に、２元素からなる遷移金属酸化物を用いた抵抗変化材料を利用して抵抗変化素子を形成することが記載されている。【００９３】
さらに同文献の段落００２６には次の記載がある。
「また、前記相変化物質層の相変化ナノ粒子の物性を調節するために準備されたナノ粒子に、窒素、シリコンなどをドーピング処理できる。」
すなわち、主たる材料である遷移金属酸化物に対して、ドーピングを行うことで特性の調節を行うことが記載されている。【００９４】
上記のとおり文献１ないし文献４には、抵抗変化特性を有しかつ２元素からなる遷移金属酸化物、あるいは、酸素欠損を有しかつ抵抗変化特性を有する遷移金属酸化物に対して、その遷移金属酸化物のみで抵抗変化素子を構成する例と、それ以外に当該基本構成に対してドーピングを行う例が記載されている。【００９５】
すなわち、主たる材料（遷移金属酸化物）により抵抗変化特性を有する抵抗変化素子に対して、調整、調節、改良等の目的でドーピングを行うことは技術常識であると言える。【００９６】
（スパッタ法により意図しない不純物が混在する技術常識）
上述の説明においては、抵抗変化膜としてのＨｆ酸化物膜の形成方法としてスパッタ法を記載している。スパッタ法を用いれば、意図しない不純物が混ざり込むことが技術常識であることを以下に説明する。【００９７】
５．「SEMICONDUCTOR MATERIALS AND PROCESSTECHNOLOGY HANDBOOK」（ＭｃＧＵＩＲＥ  １９８８年発行）
文献５には、スパッタ法を用いると、基板やチャンバー壁などから、不要なガスが発生してしまうことが記載されている（第３３３ページ第２５行〜第２９行）。【００９８】
６．「各種薄膜作成技術における諸問題及びトラブル対策  −総合技術資料集−」（経営開発センター出版部  昭和６０年５月２０日発行）
文献６には、残留不純物ガスや真空容器壁からのガス放出など、真空装置の汚染によって、作成される膜の膜質が低下することが記載されている（第３２４ページ右欄第１行〜第１５行）。【００９９】
７．「集積回路ハンドブック」（丸善株式会社  昭和４３年１１月２５日発行）
文献７には、真空蒸着は必ずしも真空で行われるのではなく、市販の蒸着装置を用いれば、装置における色々な残留ガスにより、形成される薄膜に大きな影響を及ぼすことが記述されている（第１５１ページ第３行〜第１５２ページ第３行、第１５３ページ第１行〜第２行）。【０１００】
以上の記載から、製造過程においてスパッタ法を用いれば、意図しない不純物が混ざり込むことは技術常識である。【０１０１】
上記引用にかかる本願出願時の技術常識を示す文献には、例えば、抵抗変化特性を有しかつ酸素欠損のある遷移金属酸化物により抵抗変化素子を構成する例と、さらに前記構成にドーピングを行うことにより他の材料を添加する例が併記されている。前者の例は実施例の発明と共通する例であり、かつ基本的な構成に相当する。そして後者の例が基本的な構成を利用した応用例に相当する。これはまさに基本構成に対して他の材料を添加することにより特性の調整等を行うことが遷移金属酸化物を用いた抵抗変化素子の技術分野において周知であることを示す。【０１０２】
また製造過程において意図しない不純物が混ざり込むことも周知である。【０１０３】
すなわち上記文献の記載を参酌すれば、抵抗変化層の主たる構成要素に対して何らかの他の物質を追加すること、結果として他の物質が混ざり込むことは、技術常識である。【０１０４】
以上に照らせば、本願発明の不揮発性記憶素子は、抵抗変化膜が酸素不足型のＨｆ酸化物を含んでいればよいことが明らかである。【０１０５】
また、本発明の不揮発性記憶装置は、電気的パルス印加装置と、上述した酸素不足型のＨｆ酸化物を使ったバイポーラ動作する抵抗変化型の不揮発性記憶素子とを備え、電気的パルス印加装置は、正負両極性の電気的信号を該不揮発性記憶素子に印加することで、該不揮発性記憶素子の第１電極および第２電極間の抵抗値を可逆的に変化させるように構成されている。すなわち電気的パルス印加装置は、第１電極を基準として第２電極に第１極性（例えば、正極性）の電気的パルスを印加することで第１電極および第２電極間の抵抗値を第１抵抗値とし（例えば、該不揮発性記憶素子を高抵抗状態とし）、第１電極を基準として第２電極に第２極性（例えば、負極性）の電気的パルスを印加することで第１電極および第２電極間の抵抗値を第２抵抗値とする（例えば、該不揮発性記憶素子を低抵抗状態とする）。【０１０６】
また、本発明の不揮発性記憶素子へのデータ書込方法は、上述した酸素不足型のＨｆ酸化物を使ったバイポーラ動作する抵抗変化型の不揮発性記憶素子へのデータ書込方法であって、正負両極性の電気的信号を該不揮発性記憶素子の第１電極および第２電極間に印加することで、該不揮発性記憶素子の第１電極および第２電極間の抵抗値を可逆的に変化させる。すなわち、第１電極を基準として第２電極に第１極性（例えば、正極性）の電気的パルスを印加することで第１電極および第２電極間の抵抗値を第１抵抗値とし（例えば、該不揮発性記憶素子を高抵抗状態とし）、第１電極を基準として第２電極に第２極性（例えば、負極性）の電気的パルスを印加することで第１電極および第２電極間の抵抗値を第２抵抗値とする（例えば、該不揮発性記憶素子を低抵抗状態とする）。【０１０７】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【０１０８】
本発明の不揮発性記憶素子および不揮発性記憶装置は、高速動作が可能で、しかも安定した書き換え特性を有しており、デジタル家電、メモリカード、携帯型電話機、およびパーソナルコンピュータなどの種々の電子機器に用いられる不揮発性記憶素子等として有用である。
【図１】
2009136467.tif 000005
【図２】
2009136467.tif 000006
【図３】
2009136467.tif 000007
【図４】
2009136467.tif 000008
【図５】
2009136467.tif 000009
【図６】
2009136467.tif 000010
【図７】
2009136467.tif 000011
【図８】
2009136467.tif 000012
【図９】
2009136467.tif 000013
【図１０】
2009136467.tif 000014
【図１１】
2009136467.tif 000015
【図１２】
2009136467.tif 000016
【図１３】
2009136467.tif 000017
【図１４】
2009136467.tif 000018
【図１５】
2009136467.tif 000019
【図１６】
2009136467.tif 000020
【図１７】
2009136467.tif 000021
【手続補正書】
【提出日】平成21年12月7日(2009.12.7)
【手続補正１】
【補正対象書類名】明細書
【補正対象項目名】全文
【補正方法】変更
【補正の内容】
【発明の詳細な説明】
【技術分野】
【０００１】
本発明は、不揮発性記憶素子に関し、特に、印加される電気的信号に応じて抵抗値が変化する抵抗変化型の不揮発性記憶素子、不揮発性記憶装置、および不揮発性記憶素子へのデータ書込方法に関する。
【背景技術】
【０００２】
近年、デジタル技術の進展に伴い、携帯型情報機器および情報家電などの電子機器が、より一層高機能化している。そのため、不揮発性記憶素子の大容量化、書き込み電力の低減、書き込み／読み出し時間の高速化、および長寿命化の要求が高まっている。
【０００３】
こうした要求に対して、既存のフローティングゲートを用いたフラッシュメモリの微細化には限界があると言われている。そこで、最近、抵抗変化層を記憶部の材料として用いる新たな抵抗変化型の不揮発性記憶素子に注目が集まっている。
【０００４】
この抵抗変化型の不揮発性記憶素子は、基本的には図１７に示したように、抵抗変化層１７０２を下部電極１７０１と上部電極１７０３でサンドイッチしたような非常に単純な構造で構成される。そして、この上下の電極間にある閾値以上の大きさの電圧を有する所定の電気的パルスを与えるだけで、抵抗が高抵抗もしくは低抵抗状態に変化する。そして、これらの異なる抵抗状態と数値を対応させ情報の記録を行うのである。抵抗変化型の不揮発性記憶素子はこのような構造上及び動作上の単純さから、さらなる微細化や低コスト化が可能であると期待されている。さらに、高抵抗と低抵抗の状態変化が１００ｎｓ以下オーダーで起こる場合もある事から、高速動作という観点からも注目を集めており、種々の提案が成されている。
【０００５】
例えば、特許文献１に開示されているのは、上部電極と下部電極に電圧を印加する事で抵抗変化層１７０２内に金属イオンを出し入れして高抵抗と低抵抗状態を作り出し、情報を記録するタイプの抵抗変化型の不揮発性記憶素子である。また、特許文献２に開示されているような、抵抗変化層の結晶状態を電気パルスで変化させて抵抗状態を変化させるようなタイプの抵抗変化型メモリも知られている。
【０００６】
さらに、上記に加えて、抵抗変化層１７０２に金属酸化物を使った抵抗変化型の不揮発性記憶素子に関する提案も多くなされている。このような金属酸化物を使った抵抗変化型の不揮発性記憶素子は、抵抗変化層に用いる材料で大きく２種類に分類される。一つは、特許文献３等に開示されているペロブスカイト材料（Ｐｒ（1−ｘ）ＣａＸＭｎＯ３（ＰＣＭＯ）、ＬａＳｒＭｎＯ３（ＬＳＭＯ）、ＧｄＢａＣｏｘＯｙ（ＧＢＣＯ）等）を抵抗変化層として用いた抵抗変化型の不揮発性記憶素子である。
【０００７】
もう一つは、２元系の遷移金属酸化物を用いた抵抗変化型の不揮発性記憶素子である。２元系の遷移金属酸化物は、上述のペロブスカイト材料と比較しても非常に単純な組成であるため、製造時の組成制御および成膜が比較的容易である。その上、半導体製造プロセスとの整合性も比較的良好であるという利点もあり、最近、特に精力的に研究がなされている。
【０００８】
例えば、特許文献４では、抵抗変化材料としてＮｉＯ、Ｖ２Ｏ５、ＺｎＯ、Ｎｂ２Ｏ５、ＴｉＯ２、ＷＯ３、ＣｏＯが開示されている。また、特許文献５や非特許文献1〜３では、Ｎｉ、Ｎｂ、Ｔｉ、Ｚｒ、Ｈｆ、Ｃｏ、Ｆｅ、Ｃｕ、Ｃｒ等の遷移金属の酸化物で、特に、酸素が化学量論的組成から不足した酸化物（以下、酸素不足型の酸化物と呼ぶ）を抵抗変化材料として使った抵抗変化素子が開示されている。
【０００９】
ここで酸素不足型の酸化物をもう少し説明する。例えば、Ｎｉの場合、化学量論的組成を有する酸化物として、ＮｉＯが知られている。このＮｉＯでは、Ｏ原子とＮｉ原子が同数含まれており、酸素含有率で表現すると５０ａｔ％である。この酸素含有率５０ａｔ％よりも酸素含有率が低くなった状態の酸化物を酸素不足型の酸化物と呼ぶ。なお、この例の場合、Ｎｉの酸化物であるので、酸素不足型のＮｉ酸化物と表現できる。
【００１０】
さらに、特許文献６や非特許文献２には、チッ化チタンの表面を酸化してナノメートルオーダーのチタン酸化物（ＴｉＯ２）結晶膜を形成したような構造を抵抗変化層に使う例も開示されている。
【００１１】
また、抵抗変化の様式という点から見ると、上記の金属酸化物を使った不揮発性記憶素子は２種類に分類される。一つは、同一の極性の大きさの異なる電圧を有する電気パルスで抵抗変化をさせるユニポーラ型である（例えば＋１Ｖと＋２Ｖの電圧を印加して抵抗値を増減させる）。特許文献４や５に開示されている不揮発性素子がこれにあたる。もう一つは、極性の異なる電圧を有する電気パルスで抵抗変化を制御するバイポーラ型である（例えば＋１Ｖと−１Ｖの電圧を印加して抵抗値を増減させる）。このような様式の不揮発性記憶素子は、特許文献３や６に開示されている。
【００１２】
さらに、抵抗変化層を挟んでいる上下の電極材料についても、例えば、特許文献５には、イリジウム（Ｉｒ）、白金（Ｐｔ）、ルテニウム（Ｒｕ）、タングステン（Ｗ）、Ｉｒ及びＲｕの酸化物、チタン（Ｔｉ）の窒化物、ポリシリコン等が開示されている。さらに、特許文献６には、Ｐｔ、Ｉｒ、オスミウム（Ｏｓ）、Ｒｕ、ロジウム（Ｒｈ）、パラジウム（Ｐｄ）、Ｔｉ、コバルト（Ｃｏ）、Ｗ等を電極材料に使用した不揮発性記憶素子が開示されている。また、特許文献７には、ニッケル（Ｎｉ）、銀（Ａｇ）、金（Ａｕ）、Ｐｔが開示され、特許文献８には、Ｐｔ、Ｉｒ、Ｒｕ、Ｉｒ酸化物、Ｒｕ酸化物が開示されている。
【先行技術文献】
【特許文献】
【００１３】
【特許文献１】特開２００６−４０９４６号公報
【特許文献２】特開２００４−３４９６８９号公報
【特許文献３】米国特許第６４７３３３２号明細書
【特許文献４】特開２００４−３６３６０４号公報
【特許文献５】特開２００５−３１７９７６号公報
【特許文献６】特開２００７−１８０２０２号公報
【特許文献７】特開２００７−８８３４９号公報
【特許文献８】特開２００６−３２４４４７号公報
【非特許文献】
【００１４】
【非特許文献１】I.G.Beak et al., Tech. Digest IEDM 2004,587頁
【非特許文献２】Japanese Journal of Applied Physics Vol45, NO11, 2006, pp.L310-L312
【非特許文献３】A.Chen et al., Tech. Digest IEDM 2005,746頁
【発明の概要】
【発明が解決しようとする課題】
【００１５】
しかしながら、上下の電極材料の組み合わせに依存した抵抗変化現象の制御性等に関するデータについてはこれまで開示されていない。つまり、抵抗変化型の不揮発性記憶素子において、抵抗変化を実現しやすいと推察される電極の候補については、上述のように、特許文献５乃至８に開示がなされている。しかしながら、抵抗変化型の不揮発性記憶素子を組み込んだメモリ装置を製造した場合に、制御性良く抵抗変化を発生させるための好適な上下電極の材料の組み合わせについては開示されていない。
【００１６】
発明者らは、上下の電極に用いる好適な材料の組み合わせを考慮せずに、不揮発性記憶素子を作製し、その電気的特性を調べた。作製したのは基本構造が図１７のような素子であり、抵抗変化層１７０２に酸素不足型のＨｆ酸化物を用い、これをＰｔからなる下部電極１７０１と、同じくＰｔからなる上部電極１７０３でサンドイッチしたような上下対称な構造とした。ここで、抵抗変化層１７０２の酸素不足型のＨｆ酸化物の酸素含有率は５６．８ａｔ％とした（ＨｆＯｘと表現した時、ｘは１.３１）。以下、この不揮発性素子を素子Ａと呼ぶ。なお、素子の名称と電極材料の関係は、下記に示す実施の形態で説明する素子も全てまとめて表２に示した。
【００１７】
図１４は素子Ａに電気的パルスを加えた時の抵抗変化を示す。ここで、図１４（ａ）及び（ｂ）の横軸は下部電極１７０１と上部電極１７０３の間に加えた電気的なパルスの数であり、縦軸は抵抗値である。
【００１８】
まず、図１４（ａ）は、下部電極１７０１と上部電極１７０３の間には、パルス幅が１００ｎｓｅｃで、下部電極１７０１を基準として上部電極１７０３に＋１．５Ｖと−１．２Ｖの電圧を有する電気的パルスを交互に印加した時の抵抗の測定結果である。この場合、＋１．５Ｖの電圧の電気パルスを印加する事で抵抗値は５００〜７００Ω程度となり、−１.２Ｖの電圧の電気パルスを印加した場合は、１４０Ω程度と変化していた。すなわち、上部電極１７０３に下部電極１７０１よりも高い電圧の電気パルスを加えた時に高抵抗化する変化を示した。
【００１９】
次に、印加する電圧のバランスを変化させ、負の電圧を大きくした場合の結果が図１４（ｂ）である。この場合、下部電極１７０１を基準として上部電極１７０３に−１．５Ｖと＋１.２Ｖの電圧の電気的パルスを印加した。すると、−１．５Ｖの電気パルスを印加した時に、高抵抗化し、抵抗値は９００〜１２００Ω程度となり、＋１.２Ｖの電気パルスを印加した時に低抵抗化して、抵抗値は１５０Ω程度となっている。すなわち、上部電極１７０３に下部電極１７０１よりも高い電圧の電気パルスを加えた時に低抵抗化しており、図１４（ａ）のを測定した時と、正反対の動作を示した。
【００２０】
上記の結果は、素子Ａのような素子が、バイポーラ型の不揮発性記憶素子の動作としては非常に不適当である事を示している。バイポーラ型の不揮発性記憶素子は、印加する電気的パルスの電圧の大きさで抵抗変化を制御しているわけではなく、極性の異なる電圧を有する電気パルスで抵抗を制御する点に特徴がある。つまり、素子に印加する電圧の大きさが多少ばらついた場合や、製造時のばらつき等の要因によって抵抗変化を起こす閾値の電圧が多少ばらついても、抵抗変化の方向性（高抵抗から低抵抗、もしくは低抵抗から高抵抗への変化の方向性）は、ばらつかない点にバイポーラ型の素子の特徴がある。しかしながら上記の素子Ａの場合は、上部電極に正の電圧を加えた時に抵抗値が増加する場合と、減少する場合が存在しており、電極に印加する電圧の極性によって抵抗値が一意に決まらないという課題がある。
【００２１】
上記のような、不揮発性記憶素子が印加電圧の極性に対して、２つのモードで抵抗変化する原因を調べるため、不揮発性記憶素子のどの部分が抵抗変化を起こしているかを調べた。この目的のために作製した素子が素子Ｂである。なお、今回はＨｆと同様のメカニズムで動作していると考えられている、酸化不足型のＴａ酸化物を用いた場合の結果を示す。図１５に示したのは素子Ｂの断面の模式図である。この図のように、１００ｎｍの酸素不足型のＴａ酸化物層２０５の上下にＰｔで２つずつ、合計４つの電極２０１〜電極２０４を形成した。そして、電極２０２を基準にして電極２０１に１００ｎｓｅｃのパルス幅で＋２．０Ｖと−１．５Ｖの電圧を印加した。すると、＋２．０Ｖの電圧の電気パルスを印加した時に高抵抗化し、−１．５Ｖの電圧の電気パルスを印加した時に低抵抗化した。このように電極２０１と電極２０２の抵抗を変化させた状態で４つの電極間の抵抗値を測定した。具体的には、電極２０１と電極２０２に＋２．０Ｖを印加して電極２０１と電極２０２の間の抵抗を高抵抗化した状態で、電極２０１と電極２０３、電極２０１と電極２０４、電極２０２と電極２０３、電極２０２と電極２０４、電極２０３と電極２０４の間の抵抗値をそれぞれ測定した。次に、電極２０１と電極２０２に−１．５Ｖを印加して電極２０１と電極２０２の間の抵抗を低抵抗化した状態で、上述と同様に各電極間の抵抗値を測定した。
【００２２】
以上のような測定を１０回ずつ繰り返し、各電極間の抵抗値をまとめると、表１に示すような結果が得られた。
【００２３】
【表１】
2009136467.tif 000022
すなわち、電極２０１に関連した部分だけに抵抗値の変化が見られ、電極２０１が関与していない場所では、抵抗値がほとんど変化していないという結果が得られた。この事から、電極２０１と電極２０２の間に電圧を印加した時に抵抗の変化が起こっていたのは、電極２０１の近傍だけであった事が分かる。
【００２４】
以上の事より、酸素不足型のＴａ酸化物を抵抗変化層に用いた抵抗変化素子で抵抗変化が生じているのは酸素不足型のＴａ酸化物層の中でも電極に近い部分だけであるといえる。また、高抵抗化を起こす時に、高い電位となっている側の電極の近傍が抵抗変化を起こしていると考えられる（この場合、高抵抗化する時、電極２０２に対して電極２０１には高電位の電圧がかかっている）。
【００２５】
この現象は遷移金属の酸素不足型のＨｆ酸化物を用いた場合であっても同様であると考える。なぜならば、Ｈｆ酸化膜を抵抗変化膜に使用した不揮発性記憶素子でもＴａの場合と同様、電極に加えられた電界によって抵抗変化の現象が観測されるからである。
【００２６】
以上の結果を考慮すると、素子Ａでは、上部電極１７０３と酸素不足型のＨｆ酸化物層１７０２の界面近傍で抵抗変化を起こすモード（上部電極モード）と、下部電極１７０１と酸素不足型のＨｆ酸化物層１７０２の界面近傍で抵抗変化を起こすモード（下部電極モード）の２つのモードで抵抗変化が起こっていたと考えられる。印加した電気パルスの極性と抵抗変化の方向性を考慮すると、図１４（ａ）は、上部電極モードが支配的に動作している場合であり、図１４（ｂ）は下部電極モードが支配的に動作している時の抵抗変化特性であった事も分かる。ここで、下部電極を基準として、上部電極に負極性の電圧を加えたときに高抵抗化し、正極性の電圧を加えたときに低抵抗化するようなモードをＡモードと定義し、下部電極を基準に上部電極に正極性の電圧を印加したときに高抵抗化し、負極正の電圧を加えたときに低抵抗化するようなモードをＢモードと定義する（Ａモードが下部電極モードに対応し、Ｂモードが上部電極モードに対応する。）。
【００２７】
以上の結果から、抵抗変化膜を金属電極で挟んだような構造を有し、電極に印加する電圧の極性によって抵抗値が一意に決まる、理想的なバイポーラ型不揮発性記憶素子を形成するためには、上下両方の電極近傍で抵抗変化が起こるような構造を取るべきではないと考えられる。
【００２８】
上記のような課題の他に、素子に繰り返し抵抗変化をさせた場合に、上部電極モードと下部電極モードの混ざりあいのような現象が、頻度は少ないが発生するという課題がある。
【００２９】
図１６は、素子Ａと同様の図１７に示すような構造を有する別の素子の抵抗変化特性で
ある。すなわち、下部電極１７０１と上部電極１７０３を共にＰｔによって形成し、抵抗変化層１７０２として、酸素含有率６２ａｔ％の酸素不足型のＨｆ酸化物（ＨｆＯｘと表現した時、ｘは１.６）を用いた不揮発性記憶素子である。また、測定時に加えた電気的パルスは、下部電極１７０１を基準として上部電極１７０３を＋２．０Ｖと−１．１Ｖの電圧とし、パルスの幅は１００ｎｓｅｃとした。この図を見ると、繰返し電気パルスを印加したときの素子の低抵抗状態の抵抗がばらついているのが分かる。
【００３０】
この現象は、上記のように、上部電極モードと下部電極モードの混ざり合いによって発生したと考えられる。つまり、加えた電気的パルスは、下部電極１７０１を基準として上部電極１７０３を＋２．０Ｖと−１．１Ｖの電圧としているので、素子の抵抗は、理想的には上部電極側が高抵抗と低抵抗に変化を繰り返すはずであるが、この例では、下部電極側の抵抗も変化して素子の全抵抗が不安定に変化していると考えられる。言い換えれば、下部電極と酸素不足型のＨｆ酸化物の界面の抵抗が意図せず大きく変化を起こしたため、図１６のような抵抗変化幅のふらつきが発生したと考えられる。
【００３１】
以上のような抵抗変化幅のふらつきは、抵抗の大小によって情報を記憶する素子の特性としては、ふさわしくない。
【課題を解決するための手段】
【００３２】
上記目的を達成するために、本発明の不揮発性素子は、第１電極と第２電極と、前記第１電極と前記第２電極との間に介在する抵抗変化層とを備え、前記第１電極および前記第２電極間に与えられる正負両極性の電気的信号によって可逆的に前記第１電極および前記第２電極間の抵抗値が変化する不揮発性記憶素子であって、前記抵抗変化層は、酸素不足型のハフニウム酸化物を含み、前記第１電極および前記第２電極は、異なる元素から構成され、前記第１電極を構成する元素の標準電極電位Ｖ１と、前記第２電極を構成する元素の標準電極電位Ｖ２と、ハフニウムの標準電極電位Ｖ０との関係が、Ｖ１＜Ｖ２かつＶ０＜Ｖ２を満足する。
【００３３】
また、ある好ましい実施形態においては、上記目的を達成するために、本発明の不揮発性素子は第１電極と第２電極と、前記第１電極と前記第２電極との間に介在する抵抗変化層とを備え、前記第１電極および前記第２電極間に与えられる正負両極性の電気的信号によって可逆的に前記第１電極および前記第２電極間の抵抗値が変化する不揮発性記憶素子において、
前記抵抗変化層は、酸素不足型のハフニウム酸化物を含み、
前記第１電極および前記第２電極は、異なる元素から構成され、
前記第１電極を構成する元素の標準電極電位Ｖ１と、前記第２電極を構成する元素の標準電極電位Ｖ２と、ハフニウムの標準電極電位Ｖ０との関係が、Ｖ１≦Ｖ０＜Ｖ２を満足することを特徴とする。
【００３４】
また、ある好ましい実施形態においては、前記第１電極は、Ａｌ、Ｔｉ、Ｈｆからなる群から選択される事を特徴とし、前記第２電極はＷ、Ｃｕ、Ｐｔからなる群から選択されてもよい。
【００３５】
また、ある好ましい実施形態においては、第１電極と第２電極と、前記第１電極と前記第２電極との間に介在する抵抗変化層とを備え、前記第１電極および前記第２電極間に与えられる電気的信号によって可逆的に前記第１電極および前記第２電極間の抵抗値が変化する不揮発性記憶素子において、
前記抵抗変化層は、酸素不足型のハフニウム酸化物を含み、
前記第１電極および前記第２電極は、異なる元素から構成され、
前記第１電極を構成する元素の標準電極電位Ｖ１と、前記第２電極を構成する元素の標準電極電位Ｖ２と、ハフニウムの標準電極電位Ｖ０との関係が、Ｖ０＜Ｖ１＜Ｖ２を満足することを特徴とする。
【００３６】
またある好ましい実施形態においては前記第１電極は、Ｗからなり、前記第２電極はＣｕ、Ｐｔからなる群から選択される事を特徴とする。
【００３７】
また、ある好ましい実施形態においては、前記酸素不足型のハフニウム酸化物がＨｆＯＸ（０．９≦ｘ≦１．６）の化学式で表されることを特徴とする。
【００３８】
また本発明の不揮発性記憶素子の駆動方法は、前記のいずれかに記載の不揮発性記憶素子の駆動方法であって、前記正負両極性の電気的信号は、前記第１電極を基準として前記第２電極側に与えられる振幅Ｖ＋の正極性の電気的信号および振幅Ｖ−の負極性の電気的信号であり、Ｖ＋とＶ−との関係が、Ｖ−＜Ｖ＋を満足し、前記正極性の電気的信号が与えられることによって前記第１電極および前記第２電極間の抵抗値が増大し、前記負極性の電気信号が与えられることによって前記第１電極および前記第２電極間の抵抗値が減少することを特徴とする不揮発性記憶素子の駆動方法である。
【００３９】
また、本発明の不揮発性記憶装置は、上記不揮発性記憶素子と、電気的パルス印加装置とを備え、前記電気的パルス印加装置は、正負両極性の電気的信号を前記不揮発性記憶素子に印加することで、前記不揮発性記憶素子の第１電極および第２電極間の抵抗値を可逆的に変化させるように構成されている。
【００４０】
また、本発明の不揮発性記憶素子へのデータ書込方法は、上記不揮発性記憶素子へのデータ書込方法であって、正負両極性の電気的信号を前記不揮発性記憶素子の前記第１電極および前記第２電極間に印加することで、前記不揮発性記憶素子の前記第１電極および前記第２電極間の抵抗値を可逆的に変化させる。
【００４１】
本発明の上記目的、他の目的、特徴、及び利点は、添付図面参照の下、以下の好適な実施態様の詳細な説明から明らかにされる。
【発明の効果】
【００４２】
本発明によれば、可逆的に安定した書き換え特性を有する不揮発性記憶素子並びにその不揮発性記憶素子を用いた不揮発性記憶装置が得られる。
【図面の簡単な説明】
【００４３】
【図１】図１は、本発明の実施の形態に係る不揮発性記憶素子構成を示す断面図である。
【図２】図２は、不揮発性記憶素子の抵抗値と電気パルス印加回数との関係を示す図である。
【図３】図３は、本発明の実施の形態に係る不揮発性記憶素子の抵抗値と電気パルス印加回数との関係を示す図である。
【図４】図４は、本発明の実施の形態に係る不揮発性記憶素子の抵抗値と電気パルス印加回数との関係を示す図である。
【図５】図５は、本発明の実施の形態に係る不揮発性記憶素子の抵抗値と電気パルス印加回数との関係を示す図である。
【図６】図６は、本発明の実施の形態に係る不揮発性記憶素子の抵抗値と電気パルス印加回数との関係を示す図である。
【図７】図７は、本発明の実施の形態に係る不揮発性記憶素子の抵抗値と電気パルス印加回数との関係を示す図である。
【図８】図８は、本発明の実施の形態に係る不揮発性記憶素子の抵抗値と電気パルス印加回数との関係を示す図である。
【図９】図９は、本発明の実施の形態に係る不揮発性記憶素子の抵抗値と電気パルス印加回数との関係を示す図である。
【図１０】図１０は、Ａモード、Ｂモードの抵抗変化の結果をまとめた図である。
【図１１】図１１は、想定される抵抗変化のメカニズムを示す図である。
【図１２】図１２は、想定される抵抗変化のメカニズムを示す図である。
【図１３】図１３は、作製したＨｆ酸化物層の組成をラザフォード後方散乱法（ＲＢＳ法）によって解析した結果を示す図である。
【図１４】図１４は、不揮発性記憶素子の抵抗値と電気パルス印加回数との関係を示す図である。
【図１５】図１５は、素子Ｂの断面の模式図である。
【図１６】図１６は、不揮発性記憶素子の抵抗値と電気パルス印加回数との関係を示す図である。
【図１７】図１７は、不揮発性記憶素子の基本構造を示す図である。
【発明を実施するための形態】
【００４４】
以下、本発明の実施の形態を、図面を参照して詳しく説明する。なお、図中同一または相当部分には同一の符号を付しその説明は省略する場合がある。
【００４５】
（実施の形態）
上述のように、酸素不足型のＨｆ酸化物を使ったバイポーラ動作する抵抗変化型の不揮発性記憶素子では、上下のどちらかの電極近傍でのみ抵抗変化が起こりやすいような動作が望ましい。もし、抵抗変化現象が電極材料によって変化するならば、抵抗が変化しやすい電極材料と抵抗が変化しにくい電極材料で酸素不足型のＨｆ酸化物を挟んだような構造を作れば良い。本実施の形態では、この点を検証した結果について説明する。
【００４６】
なお、この検証結果を説明する前に、酸素不足型のＨｆ酸化物層の形成方法や、酸素含有率の好適な範囲を説明する。その後、抵抗変化の起こりやすさが電極材料に依存するかどうかの確認を行うため、Ａｌ、Ｔｉ、Ｔａ、Ｗ、Ｃｕ、Ｐｔからなる電極でＨｆＯｘ層を挟んだ構造を形成し、電気パルスによる抵抗変化現象の様子を調べた結果について述べる。そして最後に、動作しやすい電極材料と動作しにくい電極材料で酸素不足型のＨｆ酸化物を挟み込んだ構造の抵抗変化素子の抵抗変化の測定結果について述べる。
【００４７】
［スパッタリング時の酸素流量比とＨｆ酸化物層の酸素含有率との関係］
まず、本実施の形態における酸素不足型のＨｆ酸化物層の作製条件及び酸素含有率の解析結果について述べる。酸素不足型のＨｆ酸化物層は、Ｈｆターゲットを（アルゴン）ＡｒとＯ２ガス雰囲気中でスパッタリングする、いわゆる、反応性スパッタリングで作製した。本実施の形態での具体的な酸素不足型のＨｆ酸化物の作製方法は次の通りである。
【００４８】
まずスパッタリング装置内に基板を設置し、スパッタリング装置内を３×１０−５Ｐａ程度まで真空引きする。Ｈｆをターゲットとして、パワーを３００Ｗ、アルゴンガスと酸素ガスとをあわせた全ガス圧力を０．９Ｐａ、基板の設定温度を３０℃にし、スパッタリングを行った。ここでは、Ａｒガスに対するＯ２ガスの流量比を２％から４．２％まで変化させた。まずは、組成を調べる事が目的であるため、基板としては、Ｓｉ上にＳｉＯ２を２００ｎｍ堆積したものを用い、Ｈｆ酸化物層の膜厚は約５０ｎｍになるようにスパッタリング時間を調整した。このようにして作製したＨｆ酸化物層の組成をラザフォード後方散乱法（ＲＢＳ法）によって解析した結果を図１３に示す。この図から、酸素流量比を２％から４．２％に変化させた場合、Ｈｆ酸化物層中の酸素含有率は約３７．７ａｔ％（ＨｆＯ０．６）から約６９．４ａｔ％（ＨｆＯ２．３）へと変化していることが分かる。以上の結果より、Ｈｆ酸化物層中の酸素含有率を酸素流量比によって制御可能である事と、Ｈｆの化学量論的な酸化物であるＨｆＯ２（ＨｆＯ２）の酸素含有率６６．７ａｔ％よりも酸素が不足している、酸素不足型のＨｆ酸化物から酸素が過剰に含有されていると思われるＨｆ酸化物までが形成されている事が明らかとなった。
【００４９】
なお、本実施の形態では、Ｈｆ酸化物層の解析にラザフォード後方散乱法（ＲＢＳ）を利用したが、オージェ電子分光法（ＡＥＳ）、蛍光Ｘ線分析法（ＸＰＳ）、電子線マイクロアナリシス法（ＥＰＭＡ）等の機器分析手法も利用可能である。
【００５０】
［酸素不足型のＨｆ酸化物層の抵抗変化特性］
以上のように作製した酸素不足型のＨｆ酸化物のうち、どの程度の酸素含有率を有する酸素不足型のＨｆ酸化物が抵抗変化を示すのかを調べた。ここで酸素不足型のＨｆ酸化物層を挟む電極の材料として用いたのは、上下の電極ともにＰｔである。上下にＰｔを用いた場合は、上述のように、バイポーラ型の抵抗変化型の不揮発性素子としては不適当である。しかしながら、Ｐｔは後述するように、抵抗変化を非常に示しやすい電極材料であり、ある酸素含有率を有する酸素不足型のＨｆ酸化物が抵抗変化を示すか否かの判定を行うには最も好適な材料である。
【００５１】
以上のような理由から、図１のような不揮発性記憶素子５００を形成した。すなわち、単結晶シリコン基板５０１上に、厚さ２００ｎｍの酸化物層５０２を熱酸化法により形成し、下部電極層５０３としての厚さ１００ｎｍのＰｔ薄膜を、スパッタリング法により酸化物層５０２上に形成した。その後、Ｈｆをターゲットとして、反応性スパッタリングによって酸素不足型のＨｆ酸化物層５０４を形成した。本実施の形態で検討した範囲では、上記の分析試料と同様に、酸素ガスの流量比を、２％から４．２％まで変化させて不揮発性記憶素子を作製した。酸素不足型のＨｆ酸化物層５０４の膜厚は３０ｎｍとした。
【００５２】
その後、酸素不足型のＨｆ酸化物層５０４の上に、上部電極層５０５としての厚さ１５０ｎｍのＰｔ薄膜をスパッタ法により堆積した。
【００５３】
最後にフォトリソグラフィー工程とドライエッチング工程によって、素子領域５０６を形成した。なお、素子領域５０６は、直径が３μｍの円形パターンである。
【００５４】
以上のように作製した不揮発性記憶素子の抵抗変化現象を測定した。その結果、図１３のα点（酸素流量比約２．７％、酸素含有率約４６．６ａｔ％）からβ点（酸素流量比約３．３％、酸素含有率約６２ａｔ％）のＨｆ酸化膜を使った不揮発性記憶素子では、高抵抗値が低抵抗値の４倍以上と良好であった。  図２（ａ）と（ｂ）は、それぞれ、α点およびβ点の酸素含有率を有するＨｆ酸化物層を使った不揮発性記憶素子についてのパルス印加回数に対する抵抗変化特性を測定した結果である。α点の測定時に加えた電圧は下部電極を基準にして上部電極に１００ｎｓのパルス幅で＋３．５Ｖと−５Ｖ、β点の測定時に加えた電圧は下部電極を基準として上部電極に１００ｎｓのパルス幅で＋１．０Ｖと−１．３Ｖである。またこれらは共にＡモード動作であった。
【００５５】
図２（ａ）および図２（ｂ）によれば、α点及びβ点の酸素含有率を有するＨｆ酸化物層を使った素子では、共に、高抵抗値が低抵抗値の４倍以上と良好であることが判る。従って、酸素含有率が４６．６〜６２ａｔ％の組成範囲、即ち抵抗変化層をＨｆＯｘと表記した場合におけるｘの範囲が０．９≦ｘ≦１．６の範囲がより適切な抵抗変化層の範囲であると言える（酸素含有率＝４６．６ａｔ％がｘ＝０．９に、酸素含有率＝６２ａｔ％がｘ＝１．６にそれぞれ対応）。なお、ＲＢＳ法による組成分析では、酸素含有量の分析値は±５ａｔ％程度の精度である。従って、前記ｘの組成範囲もこの精度に起因する測定誤差を含んでおり、実際には、酸素含有率が４２〜６７ａｔ％の組成範囲までこの適切な組成範囲である可能性がある。
【００５６】
組成をＨｆＯｘ（０．９≦ｘ≦１．６）とし、電圧がＶ−＜Ｖ＋の関係を満たすように駆動（バイポーラ駆動）することで、高速に動作（１００ｎｓ程度のパルス幅で駆動）することが可能となる。
【００５７】
[上下の電極材料を変化させた抵抗変化素子の抵抗変化]
次に、抵抗変化の起こりやすさが、電極材料に依存するかどうかの確認を行うため、Ｗからなる下部電極５０３とＡｌ、Ｔｉ、Ｔａ、Ｗ、Ｃｕ、Ｐｔから成る上部電極５０５で酸素不足型のＨｆ酸化物層５０４を挟んだ構造を作製し、電気パルスによる抵抗変化の様子を調べた結果について説明する。使用した酸素不足型のＨｆ酸化物の酸素含有率は、好適な酸素含有率の範囲で上限に近い６１ａｔ％（ＨｆＯ１．５６）とした。素子の形成方法は、Ｈｆ酸化物の成膜方法は上記とほぼ同じであるが、Ａｌ、Ｔｉ、Ｔａ、Ｗ、Ｃｕ、ＰｔはＨｆ酸化物を形成後、一旦大気中に出し、別のスパッタ装置でスパッタリング法によって堆積した。
【００５８】
【表２】
2009136467.tif 000023
作製した試料Ｃ〜Ｉと下部電極、上部電極の関係を表２に示す。
【００５９】
上記の試料Ｃ〜Ｉを所定の振幅でパルス幅１００ｎｓｅｃの電気パルスを与えてＢモードおよびＡモードで抵抗変化させた。Ｂモード、Ａモードどちらの場合においても、一部の抵抗変化しにくい場合を除き、高抵抗化させるための電圧の振幅が低抵抗化させるための電圧の振幅よりも大きくなった。
【００６０】
図３〜９にＣ〜Ｉの各試料に対して、Ｂモード、Ａモードで正負の極性の電気パルスを交互に印加したときの抵抗変化素子の抵抗値の変化の様子を示す。それぞれの図において（ａ）はＡモードでの、（ｂ）はＢモードでの測定結果を示す。
【００６１】
まず、図３（ａ）、（ｂ）の上部電極にＡｌを用いた試料Ｃ、図４（ａ）、（ｂ）の上部電極にＴｉを用いた試料Ｄ、図５（ａ）、（ｂ）の上部電極にＨｆを用いた試料Ｅの結果を見ると、Ａモードでは比較的安定して、１桁前後の変化幅で抵抗変化が生じているが、Ｂモードではほとんど抵抗変化しないあるいはまったく抵抗変化しないのが分かる。以上の結果から、上部電極が、Ａｌ、Ｔｉ、Ｈｆで、下部電極がＷの場合、上部電極側では抵抗変化が生じず、下部電極側でのみ抵抗変化が生じているといえる。
【００６２】
次に、図６（ａ）、（ｂ）の上部電極にＴａを用いた試料Ｆでは、Ａモードでは比較的安定して、大きな幅で抵抗変化が生じているが、Ｂモードでは、最初わずかであるがＢモードの抵抗変化が見られたがパルス数とともにその変化幅が減少していき、ほとんど抵抗変化を示さなくなった。以上の結果から、上部電極が、Ｔａで、下部電極がＷの場合、上部電極側では抵抗変化幅が小さく、繰り返しとともに抵抗変化が生じにくくなるが、下部電極側では安定した抵抗変化が生じているといえる。
【００６３】
図７（ａ）、（ｂ）の上部電極にＷを用いた試料Ｇでは、Ｂモード、Ａモード共に比較的安定した抵抗変化が生じた。
【００６４】
次に、図８（ａ）、（ｂ）の上部電極にＣｕを用いた試料Ｈ、図９（ａ）、（ｂ）の上部電極にＰｔを用いた試料Ｉでは、Ｂモードでは比較的安定して、１桁前後の変化幅で抵抗変化が生じているが、Ａモードではやや不安定で変化幅が小さな抵抗変化を示すのが分かる。以上の結果から、上部電極が、Ｃｕ、Ｐｔで、下部電極がＷの場合、上部電極側では比較的安定した抵抗変化が生じるが、下部電極側では不安定な抵抗変化が生じているといえる。
【００６５】
次に上記結果についての考察を行う。まず上部電極５０５の近傍での抵抗を起こさせる（Ｂモード）事を目的に、電圧を印加した図３〜図９の（ｂ）の結果について考察する。これらの結果から分かることは、酸素不足型のＨｆ酸化物を用いた不揮発性記憶素子では、抵抗変化現象が生じやすい（動作しやすい）材料と、生じにくい（動作しにくい）材料が存在すると言う事である。すなわち、少なくとも、Ｐｔ、Ｃｕ、Ｗを電極に用いた場合は抵抗変化が起こりやすくＡｌ、Ｔｉ、Ｈｆを電極に用いた場合、抵抗変化は起こりにくいのは明らかである。これらの材料は、本質的に抵抗変化が生じにくい性質を持っていると考えられる。
【００６６】
次に図３〜図６の結果について考察する。図３〜図６では上部電極が抵抗変化が起こりにくい材料（Ａｌ、Ｔｉ、Ｈｆ、Ｔａ）で、下部電極が抵抗変化の起こりやすい材料（Ｗ）となっている。図３〜図６の（ａ）の結果は上部電極をＡｌ、Ｔｉ、Ｈｆ、Ｔａとした場合、抵抗変化現象が非常に安定して発生しているのが見て取れる。図３〜図６の（ｂ）の結果を参照すると、Ｂモードではほとんど抵抗変化が起きていないといえる。これは、片側の電極近傍だけで抵抗変化を起こすバイポーラ動作する抵抗変化型の不揮発性記憶素子の理想的な動作を示しているといえる。なお、図３〜図６の（ａ）の例では動作する側の電極としてＷを用いているが、これに限られるものではなく、Ｃｕや、Ｐｔなど、抵抗変化が起こりやすい電極を用いた場合にも同様の結果が期待される。
【００６７】
以上の事から、抵抗変化現象を起こしやすい電極と、抵抗変化現象を起こしにくい電極で抵抗変化膜を挟んだ構造を形成する事で、意図した片側の電極側で抵抗変化させることができるため、上部電極モード、下部電極モードとが混ざり合わない安定したバイポーラ動作を示す抵抗変化型の不揮発性記憶素子が作製可能である事が分かった。また、印加電圧と抵抗値の関係は、抵抗変化を起こしやすい電極に正の電圧の電気パルスを印加した時に、抵抗値が高くなり、負の電圧の電気パルスを印加した時に抵抗値が低くなるような動作を示した。
【００６８】
次に、抵抗変化自体の起こるメカニズムと、抵抗変化の起こりやすさの材料依存性について若干の考察を行う。図１０（ａ）、（ｂ）は、それぞれＡモード、Ｂモードの抵抗変化の結果をまとめたものである。横軸は電極材料、縦軸には標準電極電位をプロットしてある。図中の○は抵抗変化が起こりやすかった事を意味し、△は変化の割合が小さいものの抵抗変化が起こった事を意味し、×は抵抗変化が起こらなかった事を意味する。図１０（ｂ）図を見ると、抵抗変化膜の構成元素であるＨｆよりも標準電極電位が高い材料では抵抗変化が起こっており、低い材料では抵抗変化が起こりにくくなっている事が分かる。そして、標準電極電位の差が大きいほど抵抗変化が起こりやすく、差が小さくなるにつれて、抵抗変化が起こりにくくなっているのが分かる。一般に標準電極電位は、酸化のされ易さの一つの指標であり、この値が大きければ酸化されにくく、小さければ酸化されやすい事を意味する。この事から酸化のされやすさが抵抗変化現象のメカニズムに大きな役割を果たしているのではないかと推測される。
【００６９】
以上の結果をもとに、抵抗変化のメカニズムを考える。まず、抵抗変化が起こり易い材料（標準電極電位が大きく酸化されにくい材料）によって上部電極が構成されている場合について、図１１を使って説明する。図１１（ａ）のように、下部電極１５０１と、酸素不足型のＨｆ酸化物層１５０２と、Ｈｆよりも酸化されにくい材料によって構成されている上部電極１５０３からなる抵抗変化素子に、下部電極１５０１に対して高い電圧を上部電極１５０３に印加した場合、酸素不足型のＨｆ酸化物中の酸素原子がイオンとなって、電界によって移動し、上部電極１５０３の界面近傍に集まる。しかし、上部電極１５０３を構成する金属はＨｆに比べて酸化されにくいので、酸素イオン１５０４は酸素不足型のＨｆ酸化物１５０２と上部電極１５０３の界面に滞留した状態になり、界面付近でＨｆと結合し、酸素濃度の高い酸素不足型のＨｆ酸化物を形成する。この事によって素子は高抵抗化する。次に、図１１（ｂ）のように、下部電極１５０１に高い電圧を印加した場合、酸素原子は再び酸素イオンとなって、酸素不足型のＨｆ酸化物１５０２の内部に戻ってゆく。これにより、低抵抗化が起っていると考えられる。
【００７０】
次に、Ｈｆよりも酸化されやすい材料によって上部電極が構成されている場合について説明したのが図１２である。図１２のように下部電極１６０１と、酸素不足型のＨｆ酸化物層１６０２と、Ｈｆよりも酸化され易い材料によって構成されている上部電極１６０３からなる抵抗変化素子に、下部電極１６０１に対して高い電圧を上部電極１６０３に印加した場合、酸素不足型のＨｆ酸化物中の酸素原子がイオンとなって電界によって移動し、上部電極１６０３の界面近傍に集まる。この場合、上部電極１６０３はＨｆよりも酸化されやすいので、酸素イオン１６０４は上部電極１６０３の内部に吸いとられて、上部電極１６０３を形成している材料と結合を起こす。この場合、図１１とは異なり、酸素不足型のＨｆ酸化物１６０２と上部電極１６０３の界面に高抵抗層が形成されず、さらに上部電極１６０３を構成する元素の数に対して酸素イオンの数は少ないために、抵抗値はほとんど上昇しない。逆に、図１２（ｂ）のように、下部電極１６０１に高い電圧を印加した場合、上部電極１６０３に吸い取られた酸素は、上部電極材との結合がより安定であるため、酸素不足型のＨｆ酸化物１６０２の中には戻りにくく、抵抗値は大きくは変化しないと考えられる。
【００７１】
もし、図１１及び１２において、上部電極を構成する材料の酸化のされやすさがＨｆと同程度の場合、上記の２つの例の中間的な変化が生じ、微弱な抵抗変化が生じると考えられる。
【００７２】
以上の結果から分かるように、酸素不足型のＨｆ酸化物を抵抗変化膜に使用した不揮発性記憶素子では、上部と下部で異なる標準電極電位の有する材料を用いれば良い。これにより、片側の電極近傍で優勢に抵抗変化が起こって、理想的なバイポーラ型の抵抗変化を実現できる。さらに、上部電極モードと下部電極モードの混ざり合いも起こらず、安定した抵抗変化動作が可能となる。より好適には、一方の電極材料には、Ｈｆの標準電極電位よりも大きく、かつ差の大きな材料を用い、もう一方の電極材料には、Ｈｆの標準電極電位よりも大きく差の小さな材料を用いれば良い。さらにより好適には、一方の電極材料には、Ｈｆの標準電極電位よりも大きな材料も用い、もう一方の電極材料には、Ｈｆの標準電極電位以下の材料を用いればよい。
【００７３】
また、上記のメカニズムからも明らかなように、抵抗変化を起こしやすい電極に正の電圧の電気パルスを印加した時に、抵抗値が高くなり、負の電圧の電気パルスを印加した時に抵抗値が低くなるような動作を示す。
【００７４】
なお、上述の不揮発性記憶素子は、抵抗変化膜が酸素不足型のＨｆ酸化物で構成されているが、抵抗変化膜の全体が酸素不足型のＨｆ酸化物で構成されている必要はない。主たる抵抗変化材料が酸素不足型のＨｆ酸化物であればよい。すなわち、不揮発性記憶素子は、抵抗変化膜が酸素不足型のＨｆ酸化物を含んでいればよい。ただし、この酸素不足型のＨｆ酸化物が前記抵抗変化に寄与するのが好ましい。別の言い方をすれば、抵抗変化膜は、酸素不足型のＨｆ酸化物の抵抗変化特性を損なわない程度に、不純物や他の物質を含んでいてもよい。参考までに文献および技術常識について以下説明する。
【００７５】
（抵抗変化素子に対してドーピングを行う技術常識）
１．国際公開２００５／１１７０２１（出願人：ＵＮＩＴＹ）
文献１には、不揮発性プログラマブルメモリにおいて、ペロブスカイト構造の遷移金属酸化物を抵抗変化層として用いた例が記載されており（段落０１６５）、その段落０１７２には次の記載がある。
【００７６】
「更に、空孔（陰イオンにしろ、陽イオンにしろ）は、電荷トラップを形成するように機能することもできる。空孔によって生じる電荷の不均衡は、ドーパントの計画的追加を補うメカニズムと同じメカニズムによって補うことができる。したがって、酸素空孔１つあたりを２つのＣｒ原子によって補うと、自由キャリアは生じないが、もし完全に補えるだけのＣｒが存在しない場合は、酸素空孔によって自由電子が生じる。」（特表2007-536680の段落0175）
すなわち、同文献に記載されているペロブスカイト構造は、本願発明のＨｆ酸化物のような２元素からなる遷移金属酸化物とは異なるが、本願と同様に、酸素欠損（酸素空孔）のメカニズムを利用した遷移金属酸化物からなる抵抗変化材料が記載されている点で共通する。
【００７７】
同文献の段落０１９９には次の記載がある。
【００７８】
「具体的な１つの態様では、ドーピングによって抵抗率を変化させる。例えば、電気的パルスの印加は、抵抗率を高い値から低い値へと、または低い値から高い値へと可逆的に変化させるが、材料に対するドーピングは、このような高い値と低い値との差の大きさを加減することができる。」（特表2007-536680の段落0202）
すなわち、抵抗変化特性を有する遷移金属酸化物に対して、さらにドーピングを行うことにより、抵抗値の高い値と低い値の差の大きさを調整できることが記載されている。
【００７９】
また、同文献の段落０２００及び段落０２０１には、次の記載がある。
【００８０】
「もう１つの態様では、ドーピングによって電荷トラップの量または大きさを変化させる、または電荷トラップの電子捕獲能力を加減することによって、メモリプラグのデータ保持能力を向上させる。すなわち、ドーピングは、メモリの動作中に電子がメモリプラグを通り抜けて電荷トラップを残留させる動きを促進すると考えられる。もう１つの態様では、ドーピングによって抵抗の温度感受性を更に低下させる。もう１つの態様では、ドーピングによって磁場依存性を低下させる。」（特表2007-536680の段落0203及び段落0204）
ここにも、抵抗変化特性を有する遷移金属酸化物に対して、さらにドーピングを行うことにより、基本的な抵抗変化特性とは異なる他の特性が改善されることが記載されている。
【００８１】
２．特表２００２−５３７６２７（出願人：ＩＢＭ）
文献２には、不揮発性メモリ等の半導体メモリにおいて、ペロブスカイトや関連化合物を抵抗変化層として用いた例が記載されている（段落００１６、段落００１７）。この関連化合物の具体例として、段落００２７において「ｘ＝１、ｙ＝１、ｚ＝１と、指数ｘまたはｙが０のいずれかにより定義される指数ｘ、ｙ、ｚの組み合わせは、ＢｅＯ、ＭｇＯ、ＢａＯ、ＣａＯ、．．．ＮｉＯ、ＭｎＯ、ＣｏＯ、ＺｎＯのような典型的物質を示す。或いは・・・（中略）・・・ｎ＝１で指数ｘまたはｙが０のいずれかにより定義される指数ｘ、ｙ、ｚの組み合わせは、ＴｉＯ２、ＶＯ２、ＭｎＯ２、ＧｅＯ２、ＰｒＯ２、ＳｎＯ２のような物質を示す。Ｎ＝２のときは、Ａｌ２Ｏ３、Ｃｅ２Ｏ２、Ｎｄ２Ｏ３、Ｔｉ２Ｏ３、Ｓｃ２Ｏ３、Ｌａ２Ｏ３のような物質を示す。または、・・・(中略)・・・Ｎｂ２Ｏ５、Ｔａ２Ｏ５等のような典型的物質を示す。」と記載されている。
【００８２】
すなわち、同文献には、ペロブスカイト構造だけでなく、本願発明と同様に２元素からなる遷移金属酸化物を用いた抵抗変化素子が記載されている。
【００８３】
また、同文献の段落００１７には次の記載がある。
【００８４】
「マイクロ電子デバイスは、電極間に、化合物Ａx、Ｂy、及び酸素Ｏzを含む物質から形成された、切り替え可能なオーミック抵抗のある領域が含まれるように設計することができる。領域のオーミック抵抗は、異なる電圧パルスを印加することによって、異なる状態間で反転スイッチングが可能である。異なる電圧パルスは対応する異なる状態につながる。物質のドーパント量が適切であれば、スイッチングが改良され、よってマイクロ電子デバイスを制御できるようになり信頼性が得られる。」
すなわち、本来の抵抗変化特性に対して、ドーピングを適切に行うことで、スイッチングが改良されることが記載されている。なお、ここでいう「化合物Ａx、Ｂy、及び酸素Ｏzを含む物質」には上記段落００２７の記載を参酌すれば、２元素からなる遷移金属酸化物を含むものである。この文献には、２元素からなる遷移金属酸化物を用いた抵抗変化素子において、ドーピングを適切に行うことで、スイッチングが改良されることが記載されていることになる。
【００８５】
３．特開２００６−２７９０４２号公報（出願人：三星電子）
文献３には、電圧によって可逆的に互いに異なる二つの抵抗状態がスイッチングできる抵抗メモリ要素を含む不揮発性メモリが記載されており（段落０００２）、さらに段落００２６には次の記載がある。
【００８６】
「例えば、抵抗メモリ要素がＭＯｘとして表示される際、金属ＭがＮｉ、Ｃｏ、ＺｎまたはＣｕである際、酸素原子Ｏの組成比を示すｘは０．５乃至０．９９の範囲を有する（０．５≦ｘ≦０．９９）。これとは異なり、前記金属ＭがＨｆ、Ｚｒ、ＴｉまたはＣｒである際、酸素原子Ｏの組成比を示すｘは１．０乃至１．９８範囲を有する（１．０≦ｘ≦１．９８）。そして前記金属ＭがＦｅである際、酸素原子Ｏの組成比を示すｘは０．７５乃至１．４８５の範囲を、前記金属ＭがＮｂである際、酸素原子Ｏの組成比を示すｘは１．２５乃至２．４７５の範囲を有する。」
すなわち、本願発明と同様に、酸素欠損を有する２元素からなる遷移金属酸化物を用いた抵抗変化素子が記載されている。
【００８７】
さらに段落００１６には次の記載がある。
【００８８】
「前記遷移金属酸化物もリチウム、カルシウム、またはランタンのような不純物を含むことができる。」
すなわち、本願発明と同様の酸素欠損を有しかつ２元素からなる遷移金属酸化物を用いた抵抗変化素子に対して、不純物を混ぜる場合もあることを示している。
【００８９】
この文献３の記載についてさらに詳しく検討する。
【００９０】
上記記載によれば抵抗メモリ要素を構成する材料として、Ｆｅ３Ｏ４が含まれているが（X=1.33）、このＦｅ３Ｏ４（四酸化三鉄）は、理化学辞典（第四版、岩波書店  1987）の記載によれば下記の特長がある。
【００９１】
1）結晶構造  →  逆スピネル構造（ペロブスカイト構造とは異なる。）
2）比抵抗    →  4×10-3Ωｃｍ（室温で半導体的であり、絶縁体とは言えない。）
金属鉄の比抵抗は9.71×10-6Ωcm。従って、Ｆｅ３Ｏ４の比抵抗は金属Feの1/400に相当する。
【００９２】
すなわち、文献３の記載と理化学辞典の記載によれば、それ自体が絶縁体でなく導電性を有する非ペロブスカイト構造の（２元素からなる）遷移金属酸化物が抵抗変化特性を有していることを示しており、これらの点は本願発明と共通する。
先に示した文献１には、ペロブスカイト構造の遷移金属酸化物を用いる例が記載されており、その点で本願発明と相違する。しかしながら文献２や文献３においては、非ペロブスカイト構造であり抵抗変化特性を示す導電性遷移金属酸化物においても、さらに不純物を添加して抵抗変化素子として用いることが開示されている。
【００９３】
４．特開２００６−１６５５５３号公報（出願人：三星電子）
文献４には、不揮発性特性を有する相変化メモリに関する発明が記載されており（段落０００３）、さらに段落００１６には次の記載がある。
【００９４】
「以上のように記述された本発明の実施例で、前記相変化物質は、複数の抵抗状態を有する転移金属酸化物から形成されてもよい。例えば、前記相変化物質は、ＮｉＯ、ＴｉＯ２、ＨｆＯ、Ｎｂ２Ｏ５、ＺｎＯ、ＷＯ３及びＣｏＯ、またはＧＳＴ（Ｇｅ２Ｓｂ２Ｔｅ５）、またはＰＣＭＯ（ＰｒｘＣａ１−ｘＭｎＯ３）からなる群から選択された少なくとも何れか一つの物質から形成されてもよい。」
すなわち、本願発明、さらに文献２や文献３と同様に、２元素からなる遷移金属酸化物を用いた抵抗変化材料を利用して抵抗変化素子を形成することが記載されている。
【００９５】
さらに同文献の段落００２６には次の記載がある。
「また、前記相変化物質層の相変化ナノ粒子の物性を調節するために準備されたナノ粒子に、窒素、シリコンなどをドーピング処理できる。」
すなわち、主たる材料である遷移金属酸化物に対して、ドーピングを行うことで特性の調節を行うことが記載されている。
【００９６】
上記のとおり文献１ないし文献４には、抵抗変化特性を有しかつ２元素からなる遷移金属酸化物、あるいは、酸素欠損を有しかつ抵抗変化特性を有する遷移金属酸化物に対して、その遷移金属酸化物のみで抵抗変化素子を構成する例と、それ以外に当該基本構成に対してドーピングを行う例が記載されている。
【００９７】
すなわち、主たる材料（遷移金属酸化物）により抵抗変化特性を有する抵抗変化素子に対して、調整、調節、改良等の目的でドーピングを行うことは技術常識であると言える。
【００９８】
（スパッタ法により意図しない不純物が混在する技術常識）
上述の説明においては、抵抗変化膜としてのＨｆ酸化物膜の形成方法としてスパッタ法を記載している。スパッタ法を用いれば、意図しない不純物が混ざり込むことが技術常識であることを以下に説明する。
【００９９】
５．「SEMICONDUCTOR MATERIALS AND PROCESS TECHNOLOGY HANDBOOK」（ＭｃＧＵＩＲＥ  １９８８年発行）
文献５には、スパッタ法を用いると、基板やチャンバー壁などから、不要なガスが発生してしまうことが記載されている（第３３３ページ第２５行〜第２９行）。
【０１００】
６．「各種薄膜作成技術における諸問題及びトラブル対策  −総合技術資料集−」（経営開発センター出版部  昭和６０年５月２０日発行）
文献６には、残留不純物ガスや真空容器壁からのガス放出など、真空装置の汚染によって、作成される膜の膜質が低下することが記載されている（第３２４ページ右欄第１行〜第１５行）。
【０１０１】
７．「集積回路ハンドブック」（丸善株式会社  昭和４３年１１月２５日発行）
文献７には、真空蒸着は必ずしも真空で行われるのではなく、市販の蒸着装置を用いれば、装置における色々な残留ガスにより、形成される薄膜に大きな影響を及ぼすことが記述されている（第１５１ページ第３行〜第１５２ページ第３行、第１５３ページ第１行〜第２行）。
【０１０２】
以上の記載から、製造過程においてスパッタ法を用いれば、意図しない不純物が混ざり込むことは技術常識である。
【０１０３】
上記引用にかかる本願出願時の技術常識を示す文献には、例えば、抵抗変化特性を有しかつ酸素欠損のある遷移金属酸化物により抵抗変化素子を構成する例と、さらに前記構成にドーピングを行うことにより他の材料を添加する例が併記されている。前者の例は実施例の発明と共通する例であり、かつ基本的な構成に相当する。そして後者の例が基本的な構成を利用した応用例に相当する。これはまさに基本構成に対して他の材料を添加することにより特性の調整等を行うことが遷移金属酸化物を用いた抵抗変化素子の技術分野において周知であることを示す。
【０１０４】
また製造過程において意図しない不純物が混ざり込むことも周知である。
【０１０５】
すなわち上記文献の記載を参酌すれば、抵抗変化層の主たる構成要素に対して何らかの他の物質を追加すること、結果として他の物質が混ざり込むことは、技術常識である。
【０１０６】
以上に照らせば、本願発明の不揮発性記憶素子は、抵抗変化膜が酸素不足型のＨｆ酸化物を含んでいればよいことが明らかである。
【０１０７】
また、本発明の不揮発性記憶装置は、電気的パルス印加装置と、上述した酸素不足型のＨｆ酸化物を使ったバイポーラ動作する抵抗変化型の不揮発性記憶素子とを備え、電気的パルス印加装置は、正負両極性の電気的信号を該不揮発性記憶素子に印加することで、該不揮発性記憶素子の第１電極および第２電極間の抵抗値を可逆的に変化させるように構成されている。すなわち電気的パルス印加装置は、第１電極を基準として第２電極に第１極性（例えば、正極性）の電気的パルスを印加することで第１電極および第２電極間の抵抗値を第１抵抗値とし（例えば、該不揮発性記憶素子を高抵抗状態とし）、第１電極を基準として第２電極に第２極性（例えば、負極性）の電気的パルスを印加することで第１電極および第２電極間の抵抗値を第２抵抗値とする（例えば、該不揮発性記憶素子を低抵抗状態とする）。
【０１０８】
また、本発明の不揮発性記憶素子へのデータ書込方法は、上述した酸素不足型のＨｆ酸化物を使ったバイポーラ動作する抵抗変化型の不揮発性記憶素子へのデータ書込方法であって、正負両極性の電気的信号を該不揮発性記憶素子の第１電極および第２電極間に印加することで、該不揮発性記憶素子の第１電極および第２電極間の抵抗値を可逆的に変化させる。すなわち、第１電極を基準として第２電極に第１極性（例えば、正極性）の電気的パルスを印加することで第１電極および第２電極間の抵抗値を第１抵抗値とし（例えば、該不揮発性記憶素子を高抵抗状態とし）、第１電極を基準として第２電極に第２極性（例えば、負極性）の電気的パルスを印加することで第１電極および第２電極間の抵抗値を第２抵抗値とする（例えば、該不揮発性記憶素子を低抵抗状態とする）。
【０１０９】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【０１１０】
本発明の不揮発性記憶素子および不揮発性記憶装置は、高速動作が可能で、しかも安定した書き換え特性を有しており、デジタル家電、メモリカード、携帯型電話機、およびパーソナルコンピュータなどの種々の電子機器に用いられる不揮発性記憶素子等として有用である。
【符号の説明】
【０１１１】
２００    素子Ｂ
２０１，２０２，２０３，２０４    電極
２０５    Ｔａ酸化物層
５００    抵抗変化素子
５０１    単結晶シリコン基板
５０２    酸化物層
５０３，１５０１，１６０１    上部電極
５０４，１５０２，１６０２    Ｈｆ酸化物層
５０５，１５０３，１６０３    下部電極
５０６    素子領域
１５０４，１６０４    酸素イオン
１７０１    下部電極層
１７０２    抵抗変化膜
１７０３    上部電極
【手続補正２】
【補正対象書類名】特許請求の範囲
【補正対象項目名】全文
【補正方法】変更
【補正の内容】
【特許請求の範囲】
【請求項１】
第１電極と第２電極と、前記第１電極と前記第２電極との間に介在する抵抗変化層とを備え、前記第１電極および前記第２電極間に与えられる正負両極性の電気的信号によって可逆的に前記第１電極および前記第２電極間の抵抗値が変化する不揮発性記憶素子であって、
前記抵抗変化層は、酸素不足型のハフニウム酸化物を含み、
前記第１電極および前記第２電極は、異なる元素から構成され、
前記第１電極を構成する元素の標準電極電位Ｖ１と、前記第２電極を構成する元素の標準電極電位Ｖ２と、ハフニウムの標準電極電位Ｖ０との関係が、Ｖ１＜Ｖ２かつＶ０＜Ｖ２を満足する、不揮発性記憶素子。
【請求項２】
第１電極と第２電極と、前記第１電極と前記第２電極との間に介在する抵抗変化層とを備え、前記第１電極および前記第２電極間に与えられる正負両極性の電気的信号によって可逆的に前記第１電極および前記第２電極間の抵抗値が変化する不揮発性記憶素子において、
前記抵抗変化層は、酸素不足型のハフニウム酸化物を含み、
前記第１電極および前記第２電極は、異なる元素から構成され、
前記第１電極を構成する元素の標準電極電位Ｖ１と、前記第２電極を構成する元素の標準電極電位Ｖ２と、ハフニウムの標準電極電位Ｖ０との関係が、Ｖ１≦Ｖ０＜Ｖ２を満足することを特徴とする不揮発性記憶素子。
【請求項３】
前記第１電極は、Ａｌ、Ｔｉ、Ｈｆからなる群から選択される事を特徴とし、前記第２電極はＷ、Ｃｕ、Ｐｔからなる群から選択される事を特徴とする請求項２に記載の不揮発性記憶素子。
【請求項４】
第１電極と第２電極と、前記第１電極と前記第２電極との間に介在する抵抗変化層とを備え、前記第１電極および前記第２電極間に与えられる正負両極性の電気的信号によって可逆的に前記第１電極および前記第２電極間の抵抗値が変化する不揮発性記憶素子において、
前記抵抗変化層は、酸素不足型のハフニウム酸化物を含み、
前記第１電極および前記第２電極は、異なる元素から構成され、
前記第１電極を構成する元素の標準電極電位Ｖ１と、前記第２電極を構成する元素の標準電極電位Ｖ２と、ハフニウムの標準電極電位Ｖ０との関係が、Ｖ０＜Ｖ１＜Ｖ２を満足することを特徴とする不揮発性記憶素子。
【請求項５】
前記第１電極は、Ｗからなり、前記第２電極はＣｕ、Ｐｔからなる群から選択される事を特徴とする請求項４に記載の不揮発性記憶素子。
【請求項６】
前記酸素不足型のハフニウム酸化物がＨｆＯＸ（０．９≦ｘ≦１．６）の化学式で表されることを特徴とする請求項１〜５のいずれかに記載の不揮発性記憶素子。
【請求項７】
請求項１〜６のいずれかに記載の不揮発性記憶素子の駆動方法であって、前記正負両極性の電気的信号は、前記第１電極を基準として前記第２電極側に与えられる振幅Ｖ＋の正極性の電気的信号および振幅Ｖ−の負極性の電気的信号であり、Ｖ＋とＶ−との関係が、Ｖ−＜Ｖ＋を満足し、前記正極性の電気的信号が与えられることによって前記第１電極および前記第２電極間の抵抗値が増大し、前記負極性の電気信号が与えられることによって前記第１電極および前記第２電極間の抵抗値が減少することを特徴とする不揮発性記憶素子の駆動方法。
【請求項８】
第１電極と第２電極と、前記第１電極と前記第２電極との間に介在する抵抗変化層とを備え、前記第１電極および前記第２電極間に与えられる正負両極性の電気的信号によって可逆的に前記第１電極および前記第２電極間の抵抗値が変化し、前記抵抗変化層は、酸素不足型のハフニウム酸化物を含み、前記第１電極および前記第２電極は、異なる元素から構成され、前記第１電極を構成する元素の標準電極電位Ｖ１と、前記第２電極を構成する元素の標準電極電位Ｖ２と、ハフニウムの標準電極電位Ｖ０との関係が、Ｖ１＜Ｖ２かつＶ０＜Ｖ２を満足する、不揮発性記憶素子と、
電気的パルス印加装置とを備え、
前記電気的パルス印加装置は、正負両極性の電気的信号を前記不揮発性記憶素子に印加することで、前記不揮発性記憶素子の第１電極および第２電極間の抵抗値を可逆的に変化させるように構成されている、不揮発性記憶装置。
【請求項９】
第１電極と第２電極と、前記第１電極と前記第２電極との間に介在する抵抗変化層とを備え、前記第１電極および前記第２電極間に与えられる正負両極性の電気的信号によって可逆的に前記第１電極および前記第２電極間の抵抗値が変化し、前記抵抗変化層は、酸素不足型のハフニウム酸化物を含み、前記第１電極および前記第２電極は、異なる元素から構成され、前記第１電極を構成する元素の標準電極電位Ｖ１と、前記第２電極を構成する元素の標準電極電位Ｖ２と、ハフニウムの標準電極電位Ｖ０との関係が、Ｖ１＜Ｖ２かつＶ０＜Ｖ２を満足する、不揮発性記憶素子へのデータ書込方法であって、
正負両極性の電気的信号を前記不揮発性記憶素子の前記第１電極および前記第２電極間に印加することで、前記不揮発性記憶素子の前記第１電極および前記第２電極間の抵抗値を可逆的に変化させる、不揮発性記憶素子へのデータ書込方法。
【手続補正３】
【補正対象書類名】図面
【補正対象項目名】全図
【補正方法】変更
【補正の内容】
【図１】
2009136467.tif 000024
【図２】
2009136467.tif 000025
【図３】
2009136467.tif 000026
【図４】
2009136467.tif 000027
【図５】
2009136467.tif 000028
【図６】
2009136467.tif 000029
【図７】
2009136467.tif 000030
【図８】
2009136467.tif 000031
【図９】
2009136467.tif 000032
【図１０】
2009136467.tif 000033
【図１１】
2009136467.tif 000034
【図１２】
2009136467.tif 000035
【図１３】
2009136467.tif 000036
【図１４】
2009136467.tif 000037
【図１５】
2009136467.tif 000038
【図１６】
2009136467.tif 000039
【図１７】
2009136467.tif 000040
【国際調査報告】
2009136467.tif 000041
2009136467.tif 000042
2009136467.tif 000043
2009136467.tif 000044